(57)【特許請求の範囲】
【請求項１】
下記一般式（１）で表される化合物の少なくとも１種および下記一般式（２）で表される化合物の少なくとも１種を含有する感光性ハロゲン化銀写真乳剤であって、一般式（１）で表わされる化合物および一般式（２）で表わされる化合物の該感光性ハロゲン化銀写真乳剤への添加時期が、いずれか一方の化合物を添加した後、所定の時間間隔をおいて他方の化合物を添加したことを特徴とする感光性ハロゲン化銀写真乳剤。
一般式（１）
【化１】
0003945938.tif 000054
一般式（２）
【化２】
0003945938.tif 000055
式中、R1、R2、R5およびR6は、互いに独立して、スルホアルキル基またはヒドロキシ基が更に置換したスルホアルキル基を表す。R3、R4およびR7は、互いに独立して、水素原子、アルキル基、アルコキシ基、アラルキル基、アリール基、ハロゲン原子を表す。M1およびM2は電荷均衡対イオンを表す。
【請求項２】
前記一般式（１）で表わされる化合物および前記一般式（２）で表わされる化合物のいずれか一方の化合物を添加した後、他方の化合物を添加するまでの時間間隔が、２〜１０分であることを特徴とする請求項１に記載の感光性ハロゲン化銀写真乳剤。
【請求項３】
該乳剤がアスペクト比が２以上の平板状ハロゲン化銀粒子を全投影面積の５０％以上含有することを特徴とする請求項１または２に記載の感光性ハロゲン化銀写真乳剤。
【請求項４】
該粒子が平行な主表面が（１１１）面であり、１粒子当たり転位線を１０本以上含み、沃臭化銀または塩沃臭化銀からなるハロゲン組成を有することを特徴とする請求項１乃至３のいずれか１項に記載の感光性ハロゲン化銀写真乳剤。
【請求項５】
該粒子の表面沃化銀含量が５ｍｏｌ％以下であることを特徴とする請求項１ないし４のいずれか１項に記載の感光性ハロゲン化銀写真乳剤。
【請求項６】
前記一般式（２）で表される化合物が下記一般式（３）で表されることを特徴とする請求項１ないし５のいずれか１項に記載の感光性ハロゲン化銀写真乳剤。
一般式（３）
【化３】
0003945938.tif 000056
式中、R5、R6およびM2は一般式（２）での定義と同義である。
【請求項７】
支持体上に少なくとも一層の感光性ハロゲン化銀乳剤層を有するハロゲン化銀写真感光材料において、該ハロゲン化銀乳剤層が請求項１ないし６のいずれか１項に記載の感光性ハロゲン化銀写真乳剤を含有することを特徴とするハロゲン化銀写真感光材料。
【発明の詳細な説明】
【０００１】
【発明の属する技術分野】
本発明はハロゲン化銀写真乳剤に関するものである。本発明は特に、青感性ハロゲン化銀写真乳剤における増感色素の使用法に関するものである。
【０００２】
【従来の技術】
青感性写真乳剤の増感色素の使用法として、蛍光灯の輝線波長である４３５ｎｍ付近に色素の吸収を有することが蛍光灯光源下の撮影の色再現に有用であることが知られている。International Congress on Imaging Science(1998).Volume 1,P.219.では、４４０ｎｍに吸収極大を有する下記に示すオキサチアシアニンの色素１、及び４７０ｎｍに吸収極大を有する下記に示すチアシアニンの色素２、の二つの色素を別々に乳剤に添加することにより二つの吸収極大を有する波形が得られることが知られている。４４０ｎｍに吸収極大を有するオキサチアシアニン色素は蛍光灯の輝線波長に合わせた感度として必要であり、青感性写真乳剤として高感化するためにはより長波な領域（４６０〜４９０ｎｍ）で感度を有することが好ましい。
【０００３】
色素１
【０００４】
【化４】
0003945938.tif 000002
【０００５】
色素２
【０００６】
【化５】
0003945938.tif 000003
【０００７】
J. Imaging Sci. Technol.39,331(1995).Y.Yonezawa, T.Miyama, and H.Ishizawa、では二つの色素を混合した場合のＪ会合体の形態について記述されている。均一に混ざるHomogeneous Aggregate型、殆ど混じらないSeparate Aggregate型が存在することが知られている。上記に挙げた色素１、色素２は均一に混ざりやすい性質を有しており、文献で知られているようなHomogeneous Aggregate型のＪ会合体を形成しやすいことが判った。均一に混じりやすい二つの色素を別々に添加しても、色素の添加条件や乳剤の経時条件によっては４４０ｎｍの吸収が崩れ易く、４４０ｎｍでの感度が安定しないことが判った。蛍光灯光源での撮影を考慮すると４４０ｎｍに吸収を有する色素の波形を安定に維持すること、即ち、４４０ｎｍ干渉フィルターでの感度がより高感なことが望まれていた。
【０００８】
【発明が解決しようとする課題】
本発明は、特に、蛍光灯光源下の撮影の色再現に優れ、より高感度な撮影用ハロゲン化銀写真感光材料およびそのような感光材料において用い得る感光性ハロゲン化銀写真乳剤を提供するものである。
【０００９】
【課題を解決するための手段】
本発明者は鋭意研究した結果、４４０ｎｍ付近に吸収極大を有する色素と均一に混ざりにくい、より長波長の青感性写真乳剤の増感色素を見出すことができ、青感性写真乳剤としてより高感な乳剤でしかも４４０ｎｍ干渉フィルターでの感度がより高感な乳剤を見出すことが出来た。
【００１０】
すなわち、本発明の課題は以下の感光性ハロゲン化銀写真乳剤およびハロゲン化銀写真感光材料によって達成することができた。
【００１１】
（I）  下記一般式（１）で表される化合物の少なくとも１種および下記一般式（２）で表される化合物の少なくとも１種を含有する感光性ハロゲン化銀写真乳剤であって、一般式（１）で表わされる化合物および一般式（２）で表わされる化合物の該感光性ハロゲン化銀写真乳剤への添加時期が、いずれか一方の化合物を添加した後、所定の時間間隔をおいて他方の化合物を添加したことを特徴とする感光性ハロゲン化銀写真乳剤。
【００１２】
一般式（１）
【００１３】
【化６】
0003945938.tif 000004
【００１４】
一般式（２）
【００１５】
【化７】
0003945938.tif 000005
【００１６】
式中、R1、R2、R5およびR6は、互いに独立して、スルホアルキル基またはヒドロキシ基が更に置換したスルホアルキル基を表す。R3、R4およびR7は、互いに独立して、水素原子、アルキル基、アルコキシ基、アラルキル基、アリール基、ハロゲン原子を表す。M1およびM2は電荷均衡対イオンを表す。
【００１７】
（II）  前記一般式（１）で表わされる化合物および前記一般式（２）で表わされる化合物のいずれか一方の化合物を添加した後、他方の化合物を添加するまでの時間間隔が、２〜１０分であることを特徴とする（I）に記載の感光性ハロゲン化銀写真乳剤。
（III）  該乳剤がアスペクト比が２以上の平板状ハロゲン化銀粒子を全投影面積の５０％以上含有することを特徴とする（I）または（II）に記載の感光性ハロゲン化銀写真乳剤。
【００１８】
（IV）  該粒子が平行な主表面が（１１１）面であり、１粒子当たり転位線を１０本以上含み、沃臭化銀または塩沃臭化銀からなるハロゲン組成を有することを特徴とする（I）ないし（III）のいずれか１項に記載の感光性ハロゲン化銀写真乳剤。
【００１９】
（V）  該粒子の表面沃化銀含量が５ｍｏｌ％以下であることを特徴とする（I）ないし（IV）のいずれか１項に記載の感光性ハロゲン化銀写真乳剤。
【００２０】
（VI）  前記一般式（２）で表される化合物が下記一般式（３）で表されることを特徴とする（I）ないし（V）のいずれか１項に記載の感光性ハロゲン化銀写真乳剤。
【００２１】
一般式（３）
【００２２】
【化８】
0003945938.tif 000006
【００２３】
式中、R5、R6およびM2は一般式（２）での定義と同義である。
【００２４】
（VII）  支持体上に少なくとも一層の感光性ハロゲン化銀乳剤層を有するハロゲン化銀写真感光材料において、該ハロゲン化銀乳剤層が（I）ないし（VI）のいずれか１項に記載の感光性ハロゲン化銀写真乳剤を含有することを特徴とするハロゲン化銀写真感光材料。
【００２５】
以下に本発明を詳細に説明する。
【００２６】
一般式（１）、一般式（２）、一般式（３）について詳細に説明する。式中、式中、R1、R2、R5およびR6は、互いに独立して、スルホアルキル基またはヒドロキシ基が更に置換したスルホアルキル基（例えば、２−スルホエチル、３−スルホプロピル、３−スルホブチル、４−スルホブチル、２−ヒドロキシ−３−スルホプロピル）を表す。R3、R4及びR7は、互いに独立して、水素原子、アルキル基（例えば、メチル、エチル、プロピルなど）、アルコキシ基（例えば、メトキシ、エトキシなど）、アラルキル基（例えば、ベンジル）、アリール基（例えば、フェニル、ｐ−トリルなど）、ハロゲン原子（例えば、フッ素、塩素、臭素、沃素）を表す。
【００２７】
M1及びM2は電荷均衡対イオンを表す。典型的なイオンとしては水素イオン（Ｈ+）、アルカリ金属イオン（例えばナトリウムイオン、カリウムイオン、リチウムイオン）、アルカリ土類金属イオン（例えばカルシウムイオン）などの無機陽イオン、アンモニウムイオン（例えば、アンモニウムイオン、トリエチルアンモニウムイオン、テトラアルキルアンモニウムイオン、ピリジニウムイオン、エチルピリジニウムイオン）などの有機イオンが挙げられる。
【００２８】
一般式（１）の好ましい例として以下の化合物を挙げることができる。R1、R2として３−スルホプロピル、R3としてフェニル、R4として塩素原子の化合物。R1、R2として３−スルホブチル、R3としてフェニル、R4として塩素原子の化合物。R1、R2として４−スルホブチル、R3としてフェニル、R4として塩素原子の化合物。
【００２９】
本発明に用いられる有効な一般式（１）の代表的な化合物を以下に示すが、本発明はこれらに限定されるものではない。
【００３０】
【化９】
0003945938.tif 000007
【００３１】
【化１０】
0003945938.tif 000008
【００３２】
一般式（２）の好ましい例として以下の化合物を挙げることができる。R5,R6として３−スルホプロピル、R7としてメトキシの化合物。
【００３３】
本発明に用いられる有効な一般式（２）、あるいは一般式（３）の代表的な化合物を以下に示すが、本発明はこれらに限定されるものではない。
【００３４】
【化１１】
0003945938.tif 000009
【００３５】
【化１２】
0003945938.tif 000010
【００３６】
平板粒子乳剤への本発明の一般式（１）および一般式（２）の増感色素の合計の添加量は、ハロゲン化銀１モル当り、１×１０-4モル以上１×１０-2モル以下で用いることが好ましい。
【００３７】
一般式（１）の増感色素及び一般式（２）の増感色素の混合比率は任意であり、好ましくは１：９から９：１である。
【００３８】
一般式（１）の増感色素と一般式（２）の増感色素の乳剤調製工程における添加時期は、粒子形成工程から塗布に至るまでの任意の時期に添加することができる。好ましくは、粒子形成終了後から化学増感終了までの間に添加することである。
【００３９】
一般式（１）の増感色素と一般式（２）の増感色素の添加方法は、分離添加である。分離添加の場合の添加順序は一般式（１）の増感色素が先でも一般式（２）の増感色素が先でもよく、添加間隔は３分以上が好ましい。
【００４０】
本発明として沃臭化銀または塩沃臭化銀平板粒子乳剤が好ましいものである。
【００４１】
本発明に好ましく用いられる平板粒子乳剤は対向する（１１１）主表面と該主表面を連結する側面からなる。平板粒子乳剤は沃臭化銀もしくは塩沃臭化銀より成ることが好ましい。塩化銀を含んでも良いが、好ましくは塩化銀含率は８モル％以下、より好ましくは３モル％以下もしくは、０モル％である。沃化銀含有率については、平板粒子乳剤の粒子サイズの分布の変動係数が２５％以下であることが好ましいので、沃化銀含有率は２０モル％以下が好ましい。沃化銀含有率を低下させることにより平板粒子乳剤の粒子サイズの分布の変動係数は小さくすることが容易になる。特に平板粒子乳剤の粒子サイズの分布の変動係数は２０％以下が好ましく、沃化銀含有率は１０モル％以下が好ましい。
【００４２】
沃化銀含有率に拘わらず、粒子間の沃化銀含量の分布の変動係数は２０％以下が好ましく、特に１０％以下が好ましい。
【００４３】
本発明に好ましく用いられる平板粒子乳剤は沃化銀分布について粒子内で構造を有していることが好ましい。この場合、沃化銀分布の構造は２重構造、３重構造、４重構造さらにはそれ以上の構造があり得る。
【００４４】
本発明に好ましく用いられる平板粒子乳剤は全投影面積の５０％以上がアスペクト比２以上の粒子で占められる。ここで平板粒子の投影面積ならびにアスペクト比は参照用のラテックス球とともにシャドーをかけたカーボンレプリカ法による電子顕微鏡写真から測定することができる。平板粒子は主表面に対して垂直方向から見た時に、通常６角形、３角形もしくは円形状の形態をしているが、該投影面積と等しい面積の円の直径を厚みで割った値がアスペクト比である。平板粒子の形状は６角形の比率が高い程好ましく、また、６角形の各隣接する辺の長さの比は１：２以下であることが好ましい。
【００４５】
本発明の効果はアスペクト比が高い程、著しい効果が得られるので、平板粒子乳剤は全投影面積の５０％以上が好ましくはアスペクト比５以上の粒子で占められる。さらに好ましくはアスペクト比８以上である。アスペクト比があまり大きくなりすぎると、前述した粒子サイズ分布の変動係数が大きくなる方向になるために、通常アスペクト比は５０以下が好ましい。
【００４６】
本発明において好ましい平板粒子乳剤は対向する（１１１）主表面と該主表面を連結する側面からなる。該主表面の間には少なくとも１枚の双晶面が入っている。本発明の平板粒子乳剤には通常２枚の双晶面が観察される。この２枚の双晶面の間隔はＵＳ５，２１９，７２０号に記載のように０．０１２μ未満にすることが可能である。さらには特開平５−２４９５８５に記載のように（１１１）主表面間の距離を該双晶面間隔で割った値が１５以上にすることも可能である。
【００４７】
平板粒子乳剤の対向する（１１１）主表面を連結する側面は全側面の７５％以下が（１１１）面から構成されていることが著しく好ましい。ここで全側面の７５％以下が（１１１）面から構成されるとは、全側面の２５％よりも高い比率で（１１１）面以外の結晶学的な面が存在するということである。通常その面は（１００）面であるとして理解しうるが、それ以外の面、すなわち（１１０）面や、より高指数の面である場合も含みうる。
【００４８】
本発明における平板粒子は転位線を有することが好ましい。平板粒子の転位線は、例えばＪ．Ｆ．Ｈａｍｉｌｔｏｎ，Ｐｈｏｔ．Ｓｃｉ．Ｅｎｇ．，１１、５７、（１９６７）やＴ．Ｓｈｉｏｚａｗａ，Ｊ．Ｓｏｃ．Ｐｈｏｔ．Ｓｃｉ．Ｊａｐａｎ，３５、２１３、（１９７２）に記載の、低温での透過型電子顕微鏡を用いた直接的な方法により観察することができる。すなわち乳剤から粒子に転位線が発生するほどの圧力をかけないよう注意して取り出したハロゲン化銀粒子を電子顕微鏡観察用のメッシュにのせ、電子線による損傷（プリントアウト等）を防ぐように試料を冷却した状態で透過法により観察を行う。この時粒子の厚みが厚い程、電子線が透過しにくくなるので高圧型（０．２５μｍの厚さの粒子に対して２００ｋＶ以上）の電子顕微鏡を用いた方がより鮮明に観察することができる。このような方法により得られた粒子の写真より、主表面に対して垂直方向から見た場合の各粒子についての転位線の位置および数を求めることができる。
【００４９】
転位線の数は、好ましくは１粒子当り平均１０本以上である。より好ましくは１粒子当り平均２０本以上である。転位線が密集して存在する場合、または転位線が互いに交わって観察される場合には、１粒子当りの転位線の数は明確には数えることができない場合がある。しかしながら、これらの場合においても、おおよそ１０本、２０本、３０本という程度には数えることが可能であり、明らかに、数本しか存在しない場合とは区別できる。転位線の数の１粒子当りの平均数については１００粒子以上について転位線の数を数えて、数平均として求める。
【００５０】
転位線は、例えば平板粒子の外周近傍に導入することができる。この場合転位は外周にほぼ垂直であり、平板状粒子の中心から辺（外周）までの距離の長さのｘ％の位置から始まり外周に至るように転位線が発生している。このｘの値は好ましくは１０以上１００未満であり、より好ましくは３０以上９９未満であり、最も好ましくは５０以上９８未満である。この時、この転位線の開始する位置を結んでつくられる形状は粒子形と相似に近いが、完全な相似形ではなく、ゆがむことがある。この型の転位数は粒子の中心領域には見られない。転位線の方向は結晶学的におおよそ（２１１）方向であるがしばしば蛇行しており、また互いに交わっていることもある。
【００５１】
また平板粒子の外周上の全域に渡ってほぼ均一に転位線を有していても、外周上の局所的な位置に転位線を有していてもよい。すなわち六角形平板ハロゲン化銀粒子を例にとると、６つの頂点の近傍のみに転位線が限定されていてもよいし、そのうちの１つの頂点近傍のみに転位線が限定されていてもよい。逆に６つの頂点近傍を除く辺のみに転位線が限定されていることも可能である。
【００５２】
また平板粒子の平行な２つの主表面の中心を含む領域に渡って転位線が形成されていてもよい。主表面の全域に渡って転位線が形成されている場合には転位線の方向は主表面に垂直な方向から見ると結晶学的におおよそ（２１１）方向の場合もあるが（１１０）方向またはランダムに形成されている場合もあり、さらに各転位線の長さもランダムであり、主表面上に短い線として観察される場合と、長い線として辺（外周）まで到達して観察される場合がある。転位線は直線のこともあれば蛇行していることも多い。また、多くの場合互いに交わっている。
【００５３】
転位線の位置は以上のように外周上または主表面上または局所的な位置に限定されていても良いし、これらが組み合わされて、形成されていても良い。すなわち、外周上と主表面上に同時に存在していても良い。
【００５４】
本発明においては最も好ましくは、上述した臭化銀、塩臭化銀、塩沃臭化銀または沃臭化銀平板粒子乳剤に難溶性ハロゲン化銀乳剤を添加することにより転位線を導入する。ここで難溶性ハロゲン化銀乳剤とは、ハロゲン組成において、平板粒子乳剤よりも難溶性であることを意味し、好ましくは、沃化銀微粒子乳剤である。
【００５５】
本発明においては好ましくは上述した平板粒子乳剤に沃化銀微粒子乳剤を急激に添加することによって転位線を導入する。この工程は実質的に２つの工程よりなり、平板粒子乳剤に沃化銀微粒子乳剤を急激に添加する工程と、その後、臭化銀もしくは沃臭化銀を成長させて転位線を導入する工程である。これら２つの工程は完全に分離して行なわれることもあるし、各々、重復して同時期に行うこともできる。好ましくは分離して行なわれる。第１の平板粒子乳剤に沃化銀の微粒子乳剤を急激に添加する工程について説明する。
【００５６】
沃化銀微粒子乳剤を急激に添加するとは、好ましくは１０分以内に沃化銀微粒子乳剤を添加することをいう。より好ましくは７分以内に添加することをいう。この条件は添加する系の温度、ｐＢｒ、ｐＨ、ゼラチン等の保護コロイド剤の種類、濃度、ハロゲン化銀溶剤の有無、種類、濃度等により変化しうるが、上述したように短い方が好ましい。添加する時には実質的に硝酸銀等の銀塩水溶液の添加は行なわれない方が好ましい。添加時の系の温度は４０℃以上９０℃以下が好ましく、５０℃以上８０℃以下が特に好ましい。沃化銀微粒子乳剤の添加時のｐＢｒの制限は特にはない。
【００５７】
沃化銀微粒子乳剤は実質的に沃化銀であれば良く、混晶となり得る限りにおいて臭化銀および／または塩化銀を含有していても良い。好ましくは１００％沃化銀である。沃化銀はその結晶構造においてβ体、γ体ならびにＵＳ４６７２０２６号に記載されているようにα体もしくはα体類似構造があり得る。本発明においては、その結晶構造の制限は特にはないが、β体とγ体の混合物さらに好ましくはβ体が用いられる。沃化銀微粒子乳剤はＵＳ５００４６７９号等に記載の添加する直前に形成したものでも良いし、通常の水洗工程を経たものでもいずれでも良いが、本発明においては好ましくは通常の水洗工程を経たものが用いられる。沃化銀微粒子乳剤は、前述したＵＳ４６７２０２６号等に記載の方法で容易に形成できうる。粒子形成時のｐＩ値を一定にして粒子形成を行う、銀塩水溶液と沃化物塩水溶液のダブルジエット添加法が好ましい。ここでｐＩは系のＩ−イオン濃度の逆数の対数である。温度、ｐＩ、ｐＨ、ゼラチン等の保護コロイド剤の種類、濃度、ハロゲン化銀溶剤の有無、種類、濃度等に、特に制限はないが、粒子のサイズは０．１μｍ以下、より好ましくは０．０８μｍ以下が本発明に都合が良い。微粒子であるために粒子形状は完全には特定できないが粒子サイズの分布の変動係数は２５％以下が好ましい。特に２０％以下の場合には、本発明の効果が著しい。ここで沃化銀微粒子乳剤のサイズおよびサイズ分布は、沃化銀微粒子を電子顕微鏡観察用のメッシュにのせ、カーボンレプリカ法ではなく直接、透過法によって観察して求める。これは粒子サイズが小さいために、カーボンレプリカ法による観察では測定誤差が大きくなるためである。粒子サイズは観察された粒子と等しい投影面積を有する円の直径と定義する。粒子サイズの分布についても、この等しい投影面積円直径を用いて求める。本発明において最も有効な沃化銀微粒子は粒子サイズが０．０７μｍ以下０．０２μｍ以上であり、粒子サイズ分布の変動係数が１８％以下である。
【００５８】
沃化銀微粒子乳剤は上述の粒子形成後、好ましくはＵＳ２６１４９２９号等に記載の通常の水洗およびｐＨ、ｐＩ、ゼラチン等の保護コロイド剤の濃度調整ならびに含有沃化銀の濃度調整が行われる。ｐＨは５以上７以下が好ましい。ｐＩ値は沃化銀の溶解度が最低になるｐＩ値もしくはその値よりも高いｐＩ値に設定することが好ましい。保護コロイド剤としては、平均分子量１０万程度の通常のゼラチンが好ましく用いられる。平均分子量２万以下の低分子量ゼラチンも好ましく用いられる。また上記の分子量の異なるゼラチンを混合して用いると都合が良い場合がある。乳剤１kgあたりのゼラチン量は好ましくは１０ｇ以上１００ｇ以下である。より好ましくは２０ｇ以上８０ｇ以下である。乳剤１kgあたりの銀原子換算の銀量は好ましくは１０ｇ以上１００ｇ以下である。より好ましくは２０ｇ以上８０ｇ以下である。ゼラチン量および／または銀量は沃化銀微粒子乳剤を急激に添加するのに適した値を選択することが好ましい。
【００５９】
沃化銀微粒子乳剤の添加量は、好ましくは平板粒子乳剤に対して銀量換算で１モル％以上１０モル％以下である。最も好ましくは２モル％以上７モル％以下である。この添加量を選択することにより転位線が好ましく導入され、発明の効果が顕著になる。沃化銀微粒子乳剤は、通常あらかじめ溶解して添加するが、添加時には系の撹拌効率を十分に高める必要がある。好ましくは撹拌回転数は、通常よりも高めに設定される。撹拌時の泡の発生を防じるために消泡剤の添加は効果的である。具体的には、ＵＳ５，２７５，９２９号の実施例等に記述されている消泡剤が用いられる。
【００６０】
平板粒子乳剤に沃化銀微粒子乳剤を急激に添加した後、臭化銀もしくは沃臭化銀を成長させて転位線を導入する。沃化銀微粒子乳剤を添加する以前もしくは同時に臭化銀もしくは沃臭化銀の成長を開始しても良いが、好ましくは沃化銀微粒子乳剤を添加した後に、臭化銀もしくは沃臭化銀の成長を開始する。沃化銀微粒子乳剤を添加してから臭化銀もしくは沃臭化銀の成長を開始するまでの時間は好ましくは１０分以内で１秒以上である。より好ましくは５分以内で３秒以上である。さらに好ましくは１分以内である。この時間間隔は短い程好ましいが、臭化銀もしくは沃臭化銀の成長開始以前が良い。
【００６１】
沃化銀微粒子乳剤を添加した後の成長は好ましくは臭化銀である。沃臭化銀の場合には沃化銀含有率は該層に対して好ましくは３モル％以内である。この沃化銀微粒子乳剤の添加後に成長する層の銀量は完成平板粒子乳剤の全銀量を１００とした時に、好ましくは５以上５０以下である。最も好ましくは１０以上３０以下である。この層を形成する時の温度、ｐＨおよびｐＢｒは特に制限はないが温度は４０℃以上９０℃以下、ｐＨは２以上９以下が通常用いられる。より好ましくは５０℃以上８０℃以下、ｐＨは３以上７以下が用いられる。ｐＢｒについては、本発明においては該層の形成終了時のｐＢｒが該層の形成初期時のｐＢｒよりも高くなることが好ましい。好ましくは該層の形成初期のｐＢｒが２．９以下であり該層の形成終了時のｐＢｒが１．７以上である。さらに好ましくは該層の形成初期のｐＢｒが２．５以下であり該層の形成終了時のｐＢｒが１．９以上である。最も好ましくは該層の形成初期のｐＢｒが２．３以下１以上である。最も好ましくは該層の終了時のｐＢｒが２．１以上４．５以下である。以上の方法によって本発明における転位線が好ましく導入される。
【００６２】
本発明で用いられる乳剤は還元増感されていてもよい。還元増感とは、ハロゲン化銀に対して還元増感剤を添加する方法、銀熟成と呼ばれるｐＡｇ１〜７の低ｐＡｇ雰囲気下でハロゲン化銀粒子を成長あるいは熟成させる方法、高ｐＨ熟成と呼ばれるｐＨ８〜１１の高ｐＨの雰囲気下で成長あるいは熟成させる方法のいずれかを選ぶこともできる。また、これらのうち２つ以上の方法を併用することもできる。
【００６３】
特に、還元増感剤を添加する方法は還元増感のレベルを微妙に調節できる点で好ましい方法である。
【００６４】
還元増感剤として第一錫塩、アスコルビン酸およびその誘導体、ハイドロキノンおよびその誘導体、カテコールおよびその誘導体、ヒドロキシルアミンおよびその誘導体、アミンおよびポリアミン類、ヒドラジンおよびその誘導体、パラフェニレンジアミンおよびその誘導体、ホルムアミジンスルフィン酸（二酸化チオ尿素）、シラン化合物、ボラン化合物を挙げることができる。本発明の還元増感にはこれら還元増感剤を選んで用いることができ、また２種以上の化合物を併用することもできる。還元増感の方法に関しては米国特許第２，５１８，６９８号、同第３，２０１，２５４号、同第３，４１１，９１７号、同第３，７７９，７７７号、同第３，９３０，８６７号に開示された方法や、還元剤の使用方法に関しては、特公昭５７−３３５７２、同５８−１４１０、特開昭５７−１７９８３５に開示された方法を使用することができる。還元増感剤として塩化第一錫、二酸化チオ尿素、ジメチルアミンボラン（ボラン−ジメチルアミン錯体）、アスコルビン酸およびその誘導体が好ましい化合物である。還元増感剤の添加量は乳剤製造条件に依存するので添加量を選ぶ必要があるが、ハロゲン化銀１モル当り１０-7〜１０-2モルの範囲が適当である。
【００６５】
還元増感剤は水あるいはアルコール類、グリコール類、ケトン類、エステル類、アミド類などの溶媒に溶かし粒子成長中に添加される。
【００６６】
還元増感剤を添加する場合、３，５−ジスルホカテコ−ルジナトリウム塩化合物の共存下でおこなうことが好ましい。
【００６７】
本発明で用いることができるハロゲン化銀溶剤としては、米国特許第３，２７１，１５７号、同第３，５３１，２８９号、同３，５７４，６２８号、特開昭５４−１０１９号、同５４−１５８９１７号等に記載された（ａ）有機チオエーテル類、特開昭５３−８２４０８号、同５５−７７７３７号、同５５−２９８２号等に記載された（ｂ）チオ尿素誘導体、特開昭５３−１４４３１９号に記載された（ｃ）酸素または硫黄原子と窒素原子とにはさまれたチオカルボニル基を有するハロゲン化銀溶剤、特開昭５４−１００７１７号に記載された（ｄ）イミダゾール類、（ｅ）アンモニア、（ｆ）チオシアネート等があげられる。
【００６８】
特に好ましい溶剤としては、チオシアネート、アンモニアおよびテトラメチルチオ尿素がある。また用いられる溶剤の量は種類によっても異なるが、例えばチオシアネートの場合、好ましい量はハロゲン化銀１モル当り１×１０-4モル以上１×１０-2モル以下である。
【００６９】
平板粒子乳剤の側面の面指数を変化させる方法としてＥＰ５１５８９４Ａ１等を参考にすることができる。またＵＳ５２５２４５３号等に記載のポリアルキレンオキサイド化合物を用いることもできる。有効な方法としてＵＳ４６８０２５４、ＵＳ４６８０２５５、ＵＳ４６８０２５６ならびにＵＳ４６８４６０７号等に記載の面指数改質剤を用いることができる。通常の写真用分光増感色素も上記と同様な面指数の改質剤として用いることができる。
【００７０】
本発明においては上述した要件を満足する限りにおいて沃臭化銀または塩沃臭化銀平板粒子乳剤は種々の方法によって調製することが可能である。平板粒子乳剤の調製は通常、核形成、熟成ならびに成長の基本的に３工程よりなる。核形成の工程においてはＵＳ４７１３３２０号およびＵＳ４９４２１２０号に記載のメチオニン含量の少ないゼラチンを用いること、ＵＳ４９１４０１４号に記載の高ｐＢｒで核形成を行うこと、特開平２−２２２９４０号に記載の短時間で核形成を行うことは本発明の平板粒子乳剤の核形成工程においてきわめて有効である。熟成工程においてはＵＳ５２５４４５３号記載の低濃度のベースの存在下でおこなうこと、ＵＳ５０１３６４１号記載の高いｐＨでおこなうことは、本発明の平板粒子乳剤の熟成工程において有効である場合がある。成長工程においてはＵＳ５２４８５８７号記載の低温で成長をおこなうこと、ＵＳ４６７２０２７号、およびＵＳ４６９３９６４号に記載の沃化銀微粒子を用いることは本発明の平板粒子乳剤の成長工程において特に有効である。さらには、臭化銀、沃臭化銀、塩沃臭化銀微粒子乳剤を添加して熟成することにより成長させることも好ましく用いられる。特開平１０−４３５７０号に記載の撹拌装置を用いて、上記微粒子乳剤を供給することも可能である。
【００７１】
平板粒子乳剤の粒子表面のヨウ化銀含有量は、好ましくは１０モル％以下で、特に好ましくは５モル％以下である。本発明の粒子表面のヨウ化銀含有量はＸＰＳ（Ｘ−ｒａｙ  Ｐｈｏｔｏｅｌｅｃｔｒｏｎ  Ｓｐｅｃｔｒｏｓｃｏｐｙ）を用いて測定される。ハロゲン化銀粒子表面付近のヨウ化銀含量の分析に使用されるＸＰＳ法の原理に関しては、相原らの、「電子の分光」（共立ライブラリ−１６、共立出版発行，昭和５３年）を参考にすることができる。ＸＰＳの標準的な測定法は、励起Ｘ線としてＭｇ−Ｋαを使用し、適当な試料形態としたハロゲン化銀から放出される沃素（Ｉ）と銀（Ａｇ）の光電子（通常はＩ−３ｄ５／２、Ａｇ−３ｄ５／２）の強度を観測する方法である。沃素の含量を求めるには、沃素の含量が既知である数種類の標準試料を用いて沃素（Ｉ）と銀（Ａｇ）の光電子の強度比（強度（Ｉ）／強度（Ａｇ））の検量線を作成し、この検量線からもとめることができる。ハロゲン化銀乳剤ではハロゲン化銀粒子表面に吸着したゼラチンを蛋白質分解酵素などで分解、除去した後にＸＰＳの測定をおこなわなければならない。粒子表面のヨウ化銀含有量が１０モル％以下の平板粒子乳剤とは、１つの乳剤に含まれる乳剤粒子を、ＸＰＳで分析したときにヨウ化銀含量が１０モル％以下であるものをさす。この場合、明瞭に２種以上の乳剤が混合されているときには、遠心分離法、濾別法など適当な前処理を施した上で同一種類の乳剤につき分析を行なう必要がある。
【００７２】
平板粒子乳剤は粒子の表面が１０ｍｏｌ％以下のヨウ化銀を含むことが本発明の効果として顕著であり、さらに表面が５ｍｏｌ％以下１ｍｏｌ％以上のヨウ化銀を含む粒子であることがより好ましい。平板粒子乳剤の構造は例えば臭化銀／沃臭化銀／臭化銀からなる３重構造粒子ならびにそれ以上の高次構造も好ましい。構造間の沃化銀含有率の境界は明確なものであっても、連続的になだらかに変化しているものであっても、いずれでも良い。通常、粉末Ｘ線回折法を用いた沃化銀含有量の測定では沃化銀含有量の異なる明確な２山を示す様なことはなく、高沃化銀含有率の方向にすそをひいたようなＸ線回折プロフィールを示す。
【００７３】
本発明においては表面よりも内側の層の沃化銀含有率が表面の沃化銀含有率よりも高いことが好ましく、表面よりも内側の層の沃化銀含有率は好ましくは５モル％以上、より好ましくは７モル％以上である。表面の沃化銀含有率は好ましくは５モル％以下である。
【００７４】
本発明の乳剤において、本発明の一般式（１）および一般式（２）で表される増感色素と併用し得る増感色素としては例えば、特開平２−６８５３９号公報第４頁右下欄４行目〜同第８頁右下欄及び特開平２−５８０４１号公報第12頁左下欄８行目〜同右下欄19行目があり、その他にも、ドイツ特許第９２９，０８０号、米国特許第２，４９３，７４８号、同第２，５０３，７７６号、同第２，５１９，００１号、同第２，９１２，３２９号、同第３，６５６，９５９号、同第３，６７２，８９７号、同第４，０２５，３４９号、英国特許第１，２４２，５８８号、特公昭４４−１４０３０号に記載されたものを挙げることができる。
【００７５】
本発明の一般式（１）及び一般式（２）の増感色素と他の増感色素を併用する場合、本発明の一般式（１）及び一般式（２）の増感色素使用量は、５０％以上が好ましい。
【００７６】
これらの増感色素は単独に用いてもよいが、それらの組合せを用いてもよく、増感色素の組合せは特に、強色増感の目的でしばしば用いられる。その代表例は米国特許第２，６８８，５４５号、同２，９７７，２２９号、同３，３９７，０６０号、同３，５２２，０５２号、同３，５２７，６４１号、同３，６１７，２９３号、同３，６２８，９６４号、同３，６６６，４８０号、同３，６７２，８９８号、同３，６７９，４２８号、同３，７０３，３７７号、同３，７６９，３０１号、同３，８１４，６０９号、同３，８３７，８６２号、同４，０２６，７０７号、英国特許第１，３４４，２８１号、同１，５０７，８０３号、特公昭４３−４９３６号、同５３−１２３７５号、特開昭５２−１１０６１８号、同５２−１０９，９２５号、同５２−１１０６１８号に記載されている。
【００７７】
増感色素とともに、それ自身分光増感作用をもたない色素あるいは可視光を実質的に吸収しない物質であって、強色増感を示す物質を乳剤中に含んでもよい。増感色素を乳剤中に添加する時期は、これまで有用であると知られている乳剤調製の如何なる段階であってもよい。もっとも普通には化学増感の完了後塗布前までの時期に行なわれるが、米国特許第３，６２８，９６９号、および同第４，２２５，６６６号に記載されているように化学増感剤と同時期に添加し分光増感を化学増感と同時に行なうことも、特開昭５８−１１３９２８号に記載されているように化学増感に先立って行なうことも出来、またハロゲン化銀粒子沈澱生成の完了前に添加し分光増感を開始することも出来る。更にまた米国特許第４，２２５，６６６号に教示されているようにこれらの前記化合物を分けて添加すること、即ちこれらの化合物の一部を化学増感に先立って添加し、残部を化学増感の後で添加することも可能であり、米国特許第４，１８３，７５６号に開示されている方法を始めとしてハロゲン化銀粒子形成中のどの時期であってもよい。
【００７８】
本発明のハロゲン化銀粒子は硫黄増感、セレン増感、金増感、パラジウム増感又は貴金属増感の少なくとも１つをハロゲン化銀乳剤の製造工程の任意の工程で施こすことができる。２種以上の増感法を組み合せることは好ましい。どの工程で化学増感するかによって種々のタイプの乳剤を調製することができる。粒子の内部に化学増感核をうめ込むタイプ、粒子表面から浅い位置にうめ込むタイプ、あるいは表面に化学増感核を作るタイプがある。本発明の乳剤は目的に応じて化学増感核の場所を選ぶことができるが、好ましいのは表面近傍に少なくとも一種の化学増感核を作った場合である。
【００７９】
本発明で好ましく実施しうる化学増感の一つはカルコゲナイド増感と貴金属増感の単独又は組合せであり、ジェームス（T.H.James)著、ザ・フォトグラフィック・プロセス、第４版、マクミラン社刊、１９７７年、(T.H.James、The Theory of the Photographic Process,４th ed, Macmillan,１９７７）６７〜７６頁に記載されるように活性ゼラチンを用いて行うことができるし、またリサーチ・ディスクロージャー１２０巻、１９７４年４月、１２００８；リサーチ・ディスクロージャー、３４巻、１９７５年６月、１３４５２、米国特許第２，６４２，３６１号、同３，２９７，４４６号、同３，７７２，０３１号、同３，８５７，７１１号、同３，９０１，７１４号、同４，２６６，０１８号、および同３，９０４，４１５号、並びに英国特許第１，３１５，７５５号に記載されるようにｐＡｇ５〜１０、ｐＨ５〜８および温度３０〜８０℃において硫黄、セレン、テルル、金、白金、パラジウム、イリジウムまたはこれら増感剤の複数の組合せとすることができる。貴金属増感においては、金、白金、パラジウム、イリジウム等の貴金属塩を用いることができ、中でも特に金増感、パラジウム増感および両者の併用が好ましい。金増感の場合には、塩化金酸、カリウムクロロオーレート、カリウムオーリチオシアネート、硫化金、金セレナイド等の公知の化合物を用いることができる。パラジウム化合物はパラジウム２価塩または４価の塩を意味する。好ましいパラジウム化合物は、Ｒ2ＰｄＸ6またはＲ2ＰｄＸ4で表わされる。ここでＲは水素原子、アルカリ金属原子またはアンモニウム基を表わす。Ｘはハロゲン原子を表わし塩素、臭素またはヨウ素原子を表わす。
【００８０】
具体的には、Ｋ2ＰｄＣｌ4、（ＮＨ4)2ＰｄＣｌ6、Ｎａ2ＰｄＣｌ4、（ＮＨ4)2ＰｄＣｌ4、Ｌｉ2ＰｄＣｌ4、Ｎａ2ＰｄＣｌ6またはＫ2ＰｄＢｒ4が好ましい。金化合物およびパラジウム化合物はチオシアン酸塩あるいはセレノシアン酸塩と併用することが好ましい。
【００８１】
硫黄増感剤として、ハイポ、チオ尿素系化合物、ロダニン系化合物および米国特許第３，８５７，７１１号、同４，２６６，０１８号および同４，０５４，４５７号に記載されている硫黄含有化合物を用いることができる。いわゆる化学増感助剤の存在下に化学増感することもできる。有用な化学増感助剤には、アザインデン、アザピリダジン、アザピリミジンのごとき、化学増感の過程でカブリを抑制し、且つ感度を増大するものとして知られた化合物が用いられる。化学増感助剤改質剤の例は、米国特許第２，１３１，０３８号、同３，４１１，９１４号、同３，５５４，７５７号、特開昭５８−１２６５２６号および前述ダフィン著「写真乳剤化学」、１３８〜１４３頁に記載されている。
【００８２】
本発明の乳剤は金増感を併用することが好ましい。金増感剤の好ましい量としてハロゲン化銀１モル当り１×１０-4〜１×１０-7モルであり、さらに好ましいのは１×１０-5〜５×１０-7モルである。パラジウム化合物の好ましい範囲は１×１０-3から５×１０-7である。チオシアン化合物あるいはセレノシアン化合物の好ましい範囲は５×１０-2から１×１０-6である。
【００８３】
本発明のハロゲン化銀粒子に対して使用する好ましい硫黄増感剤量はハロゲン化銀１モル当り１×１０-4〜１×１０-7モルであり、さらに好ましいのは１×１０-5〜５×１０-7モルである。
【００８４】
本発明の乳剤に対して好ましい増感法としてセレン増感がある。セレン増感においては、公知の不安定セレン化合物を用い、具体的には、コロイド状金属セレニウム、セレノ尿素類（例えば、Ｎ，Ｎ−ジメチルセレノ尿素、Ｎ，Ｎ−ジエチルセレノ尿素等）、セレノケトン類、セレノアミド類、等のセレン化合物を用いることができる。セレン増感は硫黄増感あるいは貴金属増感あるいはその両方と組み合せて用いた方が好ましい場合がある。
【００８５】
本発明においては好ましくはチオシアン酸塩が上述した分光増感色素ならびに化学増感剤の添加以前に添加される。好ましくは粒子形成後、より好ましくは脱塩工程終了後に添加される。好ましくは化学増感時にもチオシアン酸塩を添加するのでチオシアン酸塩の添加は２回以上行われることになる。チオシアン酸塩としては、チオシアン酸カリウム、チオシアン酸ナトリウム、チオシアン酸アンモニウム等が用いられる。
【００８６】
通常は水溶液または水可溶性溶媒に溶解して添加される。添加量はハロゲン化銀１モル当たり１×１０-5モルから１×１０-2モル、より好ましくは５×１０-5モルから５×１０-3モルである。
【００８７】
本発明の乳剤の調製時に用いられる保護コロイドとして、及びその他の親水性コロイド層のバインダーとしては、ゼラチンを用いるのが有利であるが、それ以外の親水性コロイドも用いることができる。
【００８８】
例えばゼラチン誘導体、ゼラチンと他の高分子とのグラフトポリマー、アルブミン、カゼイン等の蛋白質；ヒドロキシエチルセルロース、カルボキシメチルセルロース、セルロース硫酸エステル類等の如きセルロース誘導体、アルギン酸ソーダ、澱粉誘導体などの糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾール等の単一あるいは共重合体の如き多種の合成親水性高分子物質を用いることができる。
【００８９】
ゼラチンとしては石灰処理ゼラチンのほか、酸処理ゼラチンやBull. Soc .Sci. Photo. Japan. No. １６、Ｐ３０（１９６６）に記載されたような酵素処理ゼラチンを用いてもよく、また、ゼラチンの加水分解物や酵素分解物も用いることができる。
【００９０】
本発明の乳剤は脱塩のために水洗し、新しく用意した保護コロイド分散にすることが好ましい。水洗の温度は目的に応じて選べるが、５〜５０℃の範囲で選ぶことが好ましい。水洗時のｐＨも目的に応じて選べるが２〜１０の間で選ぶことが好ましい。さらに好ましくは３〜８の範囲である。水洗時のｐＡｇも目的に応じて選べるが５〜１０の間で選ぶことが好ましい。水洗の方法としてヌードル水洗法、半透膜を用いた透析法、遠心分離法、凝析沈降法、イオン交換法のなかから選んで用いることができる。凝析沈降法の場合には硫酸塩を用いる方法、有機溶剤を用いる方法、水溶性ポリマーを用いる方法、ゼラチン誘導体を用いる方法などから選ぶことができる。
【００９１】
本発明の乳剤調製時、例えば粒子形成時、脱塩工程、化学増感時、塗布前に金属イオンの塩を存在させることは目的に応じて好ましい。粒子にドープする場合には粒子形成時、粒子表面の修飾あるいは化学増感剤として用いる時は粒子形成後、化学増感終了前に添加することが好ましい。粒子全体にドープする場合と粒子のコアー部のみ、あるいはシェル部のみ、あるいはエピタシャル部分にのみ、あるいは基盤粒子にのみドープする方法も選べる。Ｍｇ、Ｃａ、Ｓｒ、Ｂａ、Ａｌ、Ｓｃ、Ｙ、ＬａＣｒ、Ｍｎ、Ｆｅ、Ｃｏ、Ｎｉ、Ｃｕ、Ｚｎ、Ｇａ、Ｒｕ、Ｒｈ、Ｐｄ、Ｒｅ、Ｏｓ、Ｉｒ、Ｐｔ、Ａｕ、Ｃｄ、Ｈｇ、Ｔｌ、Ｉｎ、Ｓｎ、Ｐｂ、Ｂｉなどを用いることができる。これらの金属はアンモニウム塩、酢酸塩、硝酸塩、硫酸塩、燐酸塩、水酸塩あるいは６配位錯塩、４配位錯塩など粒子形成時に溶解させることができる塩の形であれば添加できる。例えばＣｄＢｒ2、ＣｄＣｌ2、Ｃｄ（ＮＯ3)2、Ｐｂ（ＮＯ3)2、Ｐｂ（ＣＨ3ＣＯＯ)2、Ｋ3〔Ｆｅ（ＣＮ)6〕、（ＮＨ4)4〔Ｆｅ（ＣＮ)6〕、Ｋ3ＩｒＣｌ6、（ＮＨ4)3ＲｈＣｌ6、Ｋ4Ｒｕ（ＣＮ)6などがあげられる。配位化合物のリガンドとしてハロ、アコ、シアノ、シアネート、チオシアネート、ニトロシル、チオニトロシル、オキソ、カルボニルのなかから選ぶことができる。これらは金属化合物を１種類のみ用いてもよいが２種あるいは３種以上を組み合せて用いてよい。
【００９２】
金属化合物は水またはメタノール、アセトンなどの適当を溶媒に解かして添加するのが好ましい。溶液を安定化するためにハロゲン化水素水溶液（例ＨＣｌ、ＨＢｒ）あるいはハロゲン化アルカリ（例ＫＣｌ、ＮａＣｌ、ＫＢｒ、ＮａＢｒ）を添加する方法を用いることができる。また必要に応じ酸・アルカリなどを加えてもよい。金属化合物は粒子形成前の反応容器に添加しても粒子形成の途中で加えることもできる。また水溶性銀塩（例えばＡｇＮＯ3)あるいはハロゲン化アルカリ水溶性（例えばＮａＣｌ、ＫＢｒ、ＫＩ）に添加しハロゲン化銀粒子形成中連続して添加することもできる。さらに水溶性銀塩、ハロゲン化アルカリとは独立の溶液を用意し粒子形成中の適切な時期に連続して添加してもよい。さらに種々の添加方法を組み合せるのも好ましい。
【００９３】
米国特許第３，７７２，０３１号に記載されているようなカルコゲナイド化合物を乳剤調製中に添加する方法も有用な場合がある。Ｓ、Ｓｅ、Ｔｅ以外にもシアン塩、チオシアン塩、セレノシアン酸、炭酸塩、リン酸塩、酢酸塩を存在させてもよい。
【００９４】
本発明の乳剤はその製造工程中に銀に対する酸化剤を用いることが好ましい。但し、粒子表面の正孔捕獲性銀核はある程度残存する必要がある。銀に対する酸化剤とは、金属銀に作用して銀イオンに変換せしめる作用を有する化合物をいう。特にハロゲン化銀粒子の形成過程および化学増感過程において副生するきわめて微小な銀粒子を、銀イオンに変換せしめる化合物が有効である。ここで生成する銀イオンは、ハロゲン化銀、硫化銀、セレン化銀等の水に難溶の銀塩を形成してもよく、又、硝酸銀等の水に易溶の銀塩を形成してもよい。銀に対する酸化剤は、無機物であっても、有機物であってもよい。無機の酸化剤としては、オゾン、過酸化水素およびその付加物（例えば、ＮａＢＯ2・Ｈ2Ｏ2・３Ｈ2Ｏ、２ＮａＣＯ3・３Ｈ2Ｏ2、Ｎａ4Ｐ2Ｏ7・２Ｈ2Ｏ2、２Ｎａ2ＳＯ4・Ｈ2Ｏ2・２Ｈ2Ｏ）、ぺルオキシ酸塩（例えばＫ2Ｓ2Ｏ8、Ｋ2Ｃ2Ｏ6、Ｋ2Ｐ2Ｏ8)、ぺルオキシ錯体化合物（例えば、Ｋ2〔Ｔｉ（Ｏ2)Ｃ2Ｏ4〕・３Ｈ2Ｏ、４Ｋ2ＳＯ4・Ｔｉ（Ｏ2)ＯＨ・ＳＯ4・２Ｈ2Ｏ、Ｎａ3〔ＶＯ（Ｏ2)（Ｃ2Ｈ4)2・６Ｈ2Ｏ〕、過マンガン酸塩（例えば、ＫＭｎＯ4)、クロム酸塩（例えば、Ｋ2Ｃｒ2Ｏ7)などの酸素酸塩、沃素や臭素などのハロゲン元素、過ハロゲン酸塩（例えば過沃素酸カリウム）高原子価の金属の塩（例えば、ヘキサシアノ第二鉄酸カリウム）およびチオスルフォン酸塩などがある。
【００９５】
また、有機の酸化剤としては、ｐ−キノンなどのキノン類、過酢酸や過安息香酸などの有機過酸化物、活性ハロゲンを放出する化合物（例えば、Ｎ−ブロムサクシイミド、クロラミンＴ、クロラミンＢ）が例として挙げられる。
【００９６】
本発明において、好ましい酸化剤は、オゾン、過酸化水素およびその付加物、ハロゲン元素、チオスルフォン酸塩の無機酸化剤及びキノン類の有機酸化剤である。
【００９７】
本発明に用いられる写真乳剤には、感光材料の製造工程、保存中あるいは写真処理中のカブリを防止し、あるいは写真性能を安定化させる目的で、種々の化合物を含有させることができる。すなわちチアゾール類、例えばベンゾチアゾリウム塩、ニトロイミダゾール類、ニトロベンズイミダゾール類、クロロベンズイミダゾール類、ブロモベンズイミダゾール類、メルカプトチアゾール類、メルカプトベンゾチアゾール類、メルカプトベンズイミダゾール類、メルカプトチアジアゾール類、アミノトリアゾール類、ベンゾトリアゾール類、ニトロベンゾトリアゾール類、メルカプトテトラゾール類（特に１−フェニル−５−メルカプトテトラゾール）；メルカプトピリミジン類；メルカプトトリアジン類；たとえばオキサドリンチオンのようなチオケト化合物；アザインデン類、たとえばトリアザインデン類、テトラアザインデン類（特に４−ヒドロキシ置換（１，３，３ａ，７）テトラアザインデン類）、ペンタアザインデン類のようなカブリ防止剤または安定剤として知られた、多くの化合物を加えることができる。たとえば米国特許第３，９５４，４７４号、同３，９８２，９４７号、特公昭５２−２８６６０号に記載されたものを用いることができる。好ましい化合物の一つに特開昭６３−２１２９３２号に記載された化合物がある。かぶり防止剤および安定剤は粒子形成前、粒子形成中、粒子形成後、水洗工程、水洗後の分散時、化学増感前、化学増感中、化学増感後、塗布前のいろいろな時期に目的に応じて添加することができる。乳剤調製中に添加して本来のかぶり防止および安定化効果を発現する以外に、粒子の晶壁を制御する、粒子サイズを小さくする、粒子の溶解性を減少させる、化学増感を制御する、色素の配列を制御するなど多目的に用いることができる。
【００９８】
本発明の乳剤ならびにその乳剤を用いた写真感光材料に使用することができる層配列等の技術、ハロゲン化銀乳剤、色素形成カプラー、ＤＩＲカプラー等の機能性カプラー、各種の添加剤等、及び現像処理については、欧州特許第０５６５０９６Ａ１号（１９９３年１０月１３日公開）及びこれに引用された特許に記載されている。以下に各項目とこれに対応する記載個所を列記する。
【００９９】
１．層構成：６１頁２３〜３５行、６１頁４１行〜６２頁１４行、２．中間層：６１頁３６〜４０行、３．重層効果付与層：６２頁１５〜１８行、４．ハロゲン化銀ハロゲン組成：６２頁２１〜２５行、５．ハロゲン化銀粒子晶癖：６２頁２６〜３０行、６．ハロゲン化銀粒子サイズ：６２頁３１〜３４行、７．乳剤製造法：６２頁３５〜４０行、８．ハロゲン化銀粒子サイズ分布：６２頁４１〜４２行、９．平板粒子：６２頁４３〜４６行、10．粒子の内部構造：６２頁４７行〜５３行、11．乳剤の潜像形成タイプ：６２頁５４行〜６３頁５行、12．乳剤の物理熟成・化学熟成：６３頁６〜９行、13．乳剤の混合使用：６３頁１０〜１３行、14．かぶらせ乳剤：６３頁１４〜３１行、15．非感光性乳剤：６３頁３２〜４３行、16．塗布銀量：６３頁４９〜５０行、17．写真用添加剤：リサーチ・ディスクロージャ（ＲＤ）Item１７６４３（１９７８年１２月）、同Item１８７１６（１９７９年１１月）及び同Item３０７１０５（１９８９年１１月）に記載されており、下記に各項目およびこれに関連する記載個所を示す。
【０１００】
0003945938.tif 000011
【０１０１】
18．ホルムアルデヒドスカベンジャー：６４頁５４〜５７行、
19．メルカプト系かぶり防止剤：６５頁１〜２行、
20．かぶらせ剤等放出剤：６５頁３〜７行、
21．色素：６５頁７〜１０行、
22．カラーカプラー全般：６５頁１１〜１３行、
23．イエロー、マゼンタ及びシアンカプラー：６５頁１４〜２５行、
24．ポリマーカプラー：６５頁２６〜２８行、
25．拡散性色素形成カプラー：６５頁２９〜３１行、
26．カラードカプラー：６５頁３２〜３８行、
27．機能性カプラー全般：６５頁３９〜４４行、
28．漂白促進剤放出カプラー：６５頁４５〜４８行、
29．現像促進剤放出カプラー：６５頁４９〜５３行、
30．その他のＤＩＲカプラー：６５頁５４行〜６６頁４行、
31．カプラー分散方法：６６頁５〜２８行、
32．防腐剤・防かび剤：６６頁２９〜３３行、
33．感材の種類：６６頁３４〜３６行、
34．感光層膜厚と膨潤速度：６６頁４０行〜６７頁１行、
35．バック層：６７頁３〜８行、
36．現像処理全般：６７頁９〜１１行、
37．現像液と現像薬：６７頁１２〜３０行、
38．現像液添加剤：６７頁３１〜４４行、
39．反転処理：６７頁４５〜５６行、
40．処理液開口率：６７頁５７行〜６８頁１２行、
41．現像時間：６８頁１３〜１５行、
42．漂白定着、漂白、定着：６８頁１６行〜６９頁３１行、
43．自動現像機：６９頁３２〜４０行、
44．水洗、リンス、安定化：６９頁４１行〜７０頁１８行、
45．処理液補充、再使用：７０頁１９〜２３行、
46．現像薬感材内蔵：７０頁２４〜３３行、
47．現像処理温度：７０頁３４〜３８行、
48．レンズ付フィルムへの利用：７０頁３９〜４１行。
【０１０２】
また、欧州特許第６０２６００号公報に記載の、２−ピリジンカルボン酸または２，６−ピリジンジカルボン酸と硝酸第二鉄のごとき第二鉄塩、及び過硫酸塩を含有した漂白液も好ましく使用できる。この漂白液の使用においては、発色現像工程と漂白工程との間に、停止工程と水洗工程を介在させることが好ましく、停止液には酢酸、コハク酸、マレイン酸などの有機酸を使用することが好ましい。さらに、この漂白液には、ｐＨ調整や漂白カブリの目的に、酢酸、コハク酸、マレイン酸、グルタル酸、アジピン酸などの有機酸を０．１〜２モル／リットル（以下、リットルを「Ｌ」とも表記する。）の範囲で含有させることが好ましい。
【０１０３】
本発明に好ましく用いられるハロゲン化銀カラー写真感光材料は、通常、支持体側から順に赤感色性層、緑感色性層、青感色性の順に設置される。しかし、目的に応じて上記設置順が逆であっても、また同一感色性層中に異なる感光性層が挟まれたような設置順をもとり得る。上記のハロゲン化銀感光性層の間および最上層、最下層には非感光性層を設けてもよい。これらには、後述のカプラー、ＤＩＲ化合物、混色防止剤等が含まれていてもよい。各単位感光性層を構成する複数のハロゲン化銀乳剤層は、DE 1,121,470あるいはGB 923,045に記載されているように高感度乳剤層、低感度乳剤層の２層を、支持体に向かって順次感光度が低くなる様に配列するのが好ましい。また、特開昭57-112751 、同62- 200350、同62-206541、62-206543 に記載されているように支持体より離れた側に低感度乳剤層、支持体に近い側に高感度乳剤層を設置してもよい。
【０１０４】
具体例として支持体から最も遠い側から、低感度青感光性層（BL）／高感度青感光性層（BH）／高感度緑感光性層（GH）／低感度緑感光性層（GL) ／高感度赤感光性層（RH）／低感度赤感光性層（RL）の順、またはBH／BL／GL／GH／RH／RLの順、またはBH／BL／GH／GL／RL／RHの順等に設置することができる。
【０１０５】
また特公昭 55-34932 公報に記載されているように、支持体から最も遠い側から青感光性層／GH／RH／GL／RLの順に配列することもできる。また特開昭56-25738、同62-63936に記載されているように、支持体から最も遠い側から青感光性層／GL／RL／GH／RHの順に配列することもできる。
【０１０６】
また特公昭49-15495に記載されているように上層を最も感光度の高いハロゲン化銀乳剤層、中層をそれよりも低い感光度のハロゲン化銀乳剤層、下層を中層よりも更に感光度の低いハロゲン化銀乳剤層を配置し、支持体に向かって感光度が順次低められた感光度の異なる３層から構成される配列が挙げられる。このような感光度の異なる３層から構成される場合でも、特開昭59-202464 に記載されているように、同一感色性層中において支持体より離れた側から中感度乳剤層／高感度乳剤層／低感度乳剤層の順に配置されてもよい。
【０１０７】
その他、高感度乳剤層／低感度乳剤層／中感度乳剤層、あるいは低感度乳剤層／中感度乳剤層／高感度乳剤層の順に配置されていてもよい。また、４層以上の場合にも、上記の如く配列を変えてよい。
【０１０８】
色再現性を改良するために、US 4,663,271、同4,705,744、同4,707,436、特開昭62-160448、同63- 89850の明細書に記載の、BL,GL,RLなどの主感光層と分光感度分布が異なる重層効果のドナー層（CL)を主感光層に隣接もしくは近接して配置することが好ましい。
【０１０９】
本発明に用いられる感光材料には、非感光性微粒子ハロゲン化銀を使用することが好ましい。非感光性微粒子ハロゲン化銀とは、色素画像を得るための像様露光時においては感光せずに、その現像処理において実質的に現像されないハロゲン化銀微粒子であり、あらかじめカブラされていないほうが好ましい。微粒子ハロゲン化銀は、臭化銀の含有率が0〜100モル％であり、必要に応じて塩化銀および／または沃化銀を含有してもよい。好ましくは沃化銀を 0.5〜10モル％含有するものである。微粒子ハロゲン化銀は、平均粒径（投影面積の円相当直径の平均値）が0.01〜0.5μmが好ましく、0.02〜0.2μmがより好ましい。
【０１１０】
微粒子ハロゲン化銀は、通常の感光性ハロゲン化銀と同様の方法で調製できる。ハロゲン化銀粒子の表面は、光学的に増感される必要はなく、また分光増感も不要である。ただし、これを塗布液に添加するのに先立ち、あらかじめトリアゾール系、アザインデン系、ベンゾチアゾリウム系、もしくはメルカプト系化合物または亜鉛化合物などの公知の安定剤を添加しておくことが好ましい。この微粒子ハロゲン化銀粒子含有層に、コロイド銀を含有させることができる。
【０１１１】
本発明に用いられる感光材料の塗布銀量は、10.0g/m2以下が好ましく、6.0g/m2以下が最も好ましい。
【０１１２】
本発明に用いられる感光材料には種々の色素形成カプラーを使用することができるが、以下のカプラーが特に好ましい。
【０１１３】
イエローカプラー: EP 502,424A の式(I),(II)で表わされるカプラー; EP 513,496A の式(1),(2) で表わされるカプラー (特に18頁のY-28); EP 568,037Aのクレーム１の式(I) で表わされるカプラー; US 5,066,576のカラム１の45〜55行の一般式(I) で表わされるカプラー; 特開平4-274425の段落0008の一般式(I) で表わされるカプラー; EP 498,381A1の40頁のクレーム１に記載のカプラー（特に18頁のD-35); EP 447,969A1 の４頁の式(Y) で表わされるカプラー（特にY-1(17頁),Y-54(41 頁)); US 4,476,219のカラム７の36〜58行の式(II)〜(IV)で表わされるカプラー（特にII-17,19( カラム17),II-24(カラム19))。
【０１１４】
マゼンタカプラー; 特開平3-39737(L-57(11 頁右下),L-68(12頁右下),L-77(13頁右下);EP 456,257の〔A-4〕-63(134 頁),〔A-4〕-73,-75(139頁);EP 486,965のM-4,-6(26頁),M-7(27頁); EP 571,959AのM-45(19 頁);特開平5-204106の(M-1)(6 頁);特開平4-362631の段落0237のM-22。
【０１１５】
シアンカプラー: 特開平4-204843のCX-1,3,4,5,11,12,14,15(14 〜16頁);  特開平4-43345 のC-7,10(35 頁),34,35(37頁),(I-1),(I-17)(42 〜43頁);  特開平6-67385 の請求項１の一般式(Ia)または(Ib)で表わされるカプラー。
【０１１６】
ポリマーカプラー: 特開平2-44345 のP-1,P-5(11頁) 。
【０１１７】
発色色素が適度な拡散性を有するカプラーとしては、US 4,366,237、GB 2,125,570、EP 96,873B、DE 3,234,533に記載のものが好ましい。
【０１１８】
発色色素の不要吸収を補正するためのカプラーは、EP 456,257A1の5 頁に記載の式(CI),(CII),(CIII),(CIV) で表わされるイエローカラードシアンカプラー（特に84頁のYC-86)、該EPに記載のイエローカラードマゼンタカプラーExM-7(202頁)、EX-1(249頁)、EX-7(251頁)、US 4,833,069に記載のマゼンタカラードシアンカプラーCC-9 (カラム8)、CC-13(カラム10) 、US 4,837,136の(2)(カラム8)、WO92/11575のクレーム１の式(A) で表わされる無色のマスキングカプラー（特に36〜45頁の例示化合物）が好ましい。
【０１１９】
現像主薬酸化体と反応して写真的に有用な化合物残基を放出する化合物（カプラーを含む）としては、以下のものが挙げられる。現像抑制剤放出化合物：EP 378,236A1の11頁に記載の式(I),(II),(III),(IV)で表わされる化合物（特にT-101(30頁),T-104(31頁),T-113(36頁),T-131(45頁),T-144(51頁),T-158(58頁)), EP 436,938A2の7頁に記載の式(I) で表わされる化合物（特にD-49(51 頁))、EP 568,037Aの式(1)で表わされる化合物（特に(23)(11頁))、EP 440,195A2の5〜6頁に記載の式(I),(II),(III)で表わされる化合物（特に29頁のI-(1)）；漂白促進剤放出化合物：EP 310,125A2の5 頁の式(I),(I’)で表わされる化合物（特に61頁の(60)，(61))及び特開平6-59411の請求項１の式(I)で表わされる化合物（特に(7)(7頁);リガンド放出化合物：US 4,555,478のクレーム１に記載のLIG-X で表わされる化合物（特にカラム12の21〜41行目の化合物)；ロイコ色素放出化合物：US 4,749,641のカラム３〜８の化合物１〜6;蛍光色素放出化合物：US 4,774,181のクレーム１のCOUP-DYEで表わされる化合物（特にカラム７〜10の化合物１〜11）；現像促進剤又はカブラセ剤放出化合物：US 4,656,123のカラム３の式(1)、(2)、(3)で表わされる化合物（特にカラム25の(I-22))及びEP 450,637A2の75頁36〜38行目のExZK-2;離脱して初めて色素となる基を放出する化合物: US 4,857,447のクレーム１の式(I) で表わされる化合物（特にカラム25〜36のY-1〜Y-19)。
【０１２０】
カプラー以外の添加剤としては、以下のものが好ましい。
【０１２１】
油溶性有機化合物の分散媒:特開昭62-215272のP-3,5,16,19,25,30,42,49,54,55,66,81,85,86,93(140〜144 頁);油溶性有機化合物の含浸用ラテックス: US 4,199,363に記載のラテックス;現像主薬酸化体スカベンジャー:US 4,978,606のカラム２の54〜62行の式(I)で表わされる化合物（特にI-,(1),(2),(6),(12)（カラム４〜５）、US 4,923,787のカラム２の５〜10行の式（特に化合物１（カラム３）;ステイン防止剤: EP 298321Aの４頁30〜33行の式(I) 〜(III),特にI-47,72,III-1,27(24〜48頁);褪色防止剤: EP 298321AのA-6,7,20,21,23,24,25,26,30,37,40,42,48,63,90,92,94,164(69〜118頁),US5,122,444のカラム25〜38のII-1〜III-23,特にIII-10, EP 471347Aの8〜12頁のI-1〜III-4,特にII-2,US 5,139,931のカラム32〜40のA-1〜48,特にA-39,42;発色増強剤または混色防止剤の使用量を低減させる素材:EP 411324Aの5 〜24頁のI-1〜II-15,特にI-46;ホルマリンスカベンジャー:EP 477932Aの24〜29頁のSCV-1〜28,特にSCV-8;硬膜剤:特開平1-214845の17頁のH-1,4,6,8,14,US 4,618,573のカラム13〜23の式(VII)〜(XII)で表わされる化合物(H-1〜54),特開平2-214852の８頁右下の式(6)で表わされる化合物(H-1〜76),特にH-14, US 3,325,287のクレーム１に記載の化合物;現像抑制剤プレカーサー:特開昭62-168139 のP-24,37,39(6〜7頁);US 5,019,492のクレーム１に記載の化合物、特にカラム７の28,29;防腐剤、防黴剤:US 4,923,790のカラム3〜15のI-1〜III-43,特にII-1,9,10,18,III-25;安定剤、かぶり防止剤:US 4,923,793のカラム6〜16のI-1〜(14),特にI-1,60,(2),(13),US 4,952,483のカラム25〜32の化合物１〜65,特に36:化学増感剤:トリフェニルホスフィンセレニド,特開平5-40324の化合物50;染料:特開平3-156450の15〜18頁のa-1〜b-20,特にa-1,12,18,27,35,36,b-5,27 〜29頁のV-1 〜23, 特にV-1,EP 445627A の33〜55頁のF-I-1〜F-II-43,特にF-I-11,F-II-8, EP 457153Aの17〜28頁のIII-1〜36,特にIII-1,3,WO 88/04794の８〜26のDye-1〜124の微結晶分散体,EP 319999Aの６〜11頁の化合物１〜22,特に化合物1,EP 519306A の式(1)ないし(3)で表わされる化合物D-1〜87(3〜28頁),US 4,268,622の式(I)で表わされる化合物１〜22 (カラム３〜10),US 4,923,788の式(I)で表わされる化合物(1)〜(31) (カラム２〜9);UV吸収剤:特開昭46-3335 の式(1)で表わされる化合物(18b)〜(18r),101〜427(６〜９頁),EP 520938Aの式(I)で表わされる化合物(3)〜(66)(10〜44頁)及び式(III)で表わされる化合物HBT-1〜10(14頁),EP 521823Aの式(1)で表わされる化合物(1)〜(31)(カラム２〜９）。
【０１２２】
本発明は、一般用もしくは映画用のカラーネガフィルム、スライド用もしくはテレビ用のカラー反転フィルム、カラーペーパー、カラーポジフィルムおよびカラー反転ペーパーのような種々のカラー感光材料に適用することができる。また、特公平2-32615 、実公平3-39784 に記載されているレンズ付きフィルムユニット用に好適である。
【０１２３】
本発明に使用できる適当な支持体は、例えば、前述のＲＤ.No.17643の28頁、同No.18716の 647頁右欄から648頁左欄、および同No.307105の879頁に記載されている。
【０１２４】
本発明に好ましく用いられる感光材料は、乳剤層を有する側の全親水性コロイド層の膜厚の総和が28μm以下であることが好ましく、23μm以下がより好ましく、18μm以下が更に好ましく、16μm以下が特に好ましい。また膜膨潤速度Ｔ1/2は30秒以下が好ましく、20秒以下がより好ましい。Ｔ1/2は、発色現像液で30℃、3分15秒処理した時に到達する最大膨潤膜厚の90％を飽和膜厚としたとき、膜厚がその1/2に到達するまでの時間と定義する。膜厚は、25℃相対湿度５５％調湿下（２日）で測定した膜厚を意味し、Ｔ1/2は、エー・グリーン（A. Green)らのフォトグラフィック・サイエンス・アンド・エンジニアリング (Photogr. Sci. Eng.),19卷、２，124〜129頁に記載の型のスエロメーター（膨潤計）を使用することにより測定できる。Ｔ1/2は、バインダーとしてのゼラチンに硬膜剤を加えること、あるいは塗布後の経時条件を変えることによって調整することができる。また、膨潤率は 150〜400 ％が好ましい。膨潤率とは、さきに述べた条件下での最大膨潤膜厚から、式：（最大膨潤膜厚−膜厚）／膜厚  により計算できる。
【０１２５】
本発明に好ましく用いられる感光材料は、乳剤層を有する側の反対側に、乾燥膜厚の総和が2μm〜20μmの親水性コロイド層（バック層と称す）を設けることが好ましい。このバック層には、前述の光吸収剤、フィルター染料、紫外線吸収剤、スタチック防止剤、硬膜剤、バインダー、可塑剤、潤滑剤、塗布助剤、表面活性剤を含有させることが好ましい。このバック層の膨潤率は150 〜500％が好ましい。
【０１２６】
本発明に好ましく用いられる感光材料は、前述のＲＤ.No.17643 の28〜29頁、同No.18716の651左欄〜右欄、および同No.307105の880〜881頁に記載された通常の方法によって現像処理することができる。
【０１２７】
次に、カラーネガフィルム用の処理液について説明する。発色現像液には、特開平4-121739の第９頁右上欄１行〜第11頁左下欄４行に記載の化合物を使用することができる。特に迅速な処理を行う場合の発色現像主薬としては、２−メチル−４−〔Ｎ−エチル−Ｎ−（２−ヒドロキシエチル）アミノ〕アニリン、２−メチル−４−〔Ｎ−エチル−Ｎ−（３−ヒドロキシプロピル）アミノ〕アニリン、２−メチル−４−〔Ｎ−エチル−Ｎ−（４−ヒドロキシブチル）アミノ〕アニリンが好ましい。
【０１２８】
これらの発色現像主薬は発色現像液１Ｌあたり0.01〜0.08モルの範囲で使用することが好ましく、特には 0.015〜0.06モル、更には0.02〜0.05モルの範囲で使用することが好ましい。また発色現像液の補充液には、この濃度の 1.1〜３倍の発色現像主薬を含有させておくことが好ましく、特に 1.3〜 2.5倍を含有させておくことが好ましい。
【０１２９】
発色現像液の保恒剤としては、ヒドロキシルアミンが広範に使用できるが、より高い保恒性が必要な場合は、アルキル基やヒドロキシアルキル基、スルホアルキル基、カルボキシアルキル基などの置換基を有するヒドロキシルアミン誘導体が好ましく、具体的にはＮ，Ｎ−ジ（スルホエチル）ヒドロキルアミン、モノメチルヒドロキシルアミン、ジメチルヒドロキシルアミン、モノエチルヒドロキシルアミン、ジエチルヒドロキルアミン、Ｎ，Ｎ−ジ（カルボキシエチル）ヒドロキルアミンが好ましい。上記の中でも、特にＮ，Ｎ−ジ（スルホエチル）ヒドロキルアミンが好ましい。これらはヒドロキシルアミンと併用してもよいが、好ましくはヒドロキシルアミンの代わりに、１種または２種以上使用することが好ましい。
【０１３０】
保恒剤は１Ｌあたり0.02〜0.2モルの範囲で使用することが好ましく、特に0.03〜0.15モル、更には0.04〜0.1モルの範囲で使用することが好ましい。また補充液においては、発色現像主薬の場合と同様に、母液（処理タンク液）の1.1〜３倍の濃度で保恒剤を含有させておくことが好ましい。
【０１３１】
発色現像液には、発色現像主薬の酸化物のタ−ル化防止剤として亜硫酸塩が使用される。亜硫酸塩は１Ｌあたり0.01〜0.05モルの範囲で使用するのが好ましく、特には0.02〜0.04モルの範囲が好ましい。補充液においては、これらの 1.1〜3倍の濃度で使用することが好ましい。
【０１３２】
また、発色現像液のpHは 9.8〜 11.0の範囲が好ましいが、特には10.0〜10.5が好ましく、また補充液においては、これらの値から0.1〜 1.0の範囲で高い値に設定しておくことが好ましい。このようなpHを安定して維持するには、炭酸塩、リン酸塩、スルホサリチル酸塩、ホウ酸塩などの公知の緩衝剤が使用される。
【０１３３】
発色現像液の補充量は、感光材料１m2あたり80〜1300ミリリットル（以下、「mL」とも表記する。）が好ましいが、環境汚濁負荷の低減の観点から、より少ない方が好ましく、具体的には80〜 600mL、更には80〜 400mLが好ましい。
【０１３４】
発色現像液中の臭化物イオン濃度は、通常、１Ｌあたり0.01〜0.06モルであるが、感度を保持しつつカブリを抑制してディスクリミネーションを向上させ、かつ、粒状性を良化させる目的からは、１Ｌあたり 0.015〜0.03モルに設定することが好ましい。臭化物イオン濃度をこのような範囲に設定する場合に、補充液には下記の式で算出した臭化物イオンを含有させればよい。ただし、Ｃが負になる時は、補充液には臭化物イオンを含有させないことが好ましい。
【０１３５】
Ｃ＝Ａ−Ｗ／Ｖ
Ｃ：発色現像補充液中の臭化物イオン濃度（モル／Ｌ）
Ａ：目標とする発色現像液中の臭化物イオン濃度（モル／Ｌ）
Ｗ：１m2の感光材料を発色現像した場合に、感光材料から発色現像液に溶出する臭化物イオンの量（モル）
Ｖ：１m2の感光材料に対する発色現像補充液の補充量（Ｌ）。
【０１３６】
また、補充量を低減した場合や、高い臭化物イオン濃度に設定した場合、感度を高める方法として、１−フェニル−３−ピラゾリドンや１−フェニル−２−メチル−２−ヒドロキシメチル−３−ピラゾリドンに代表されるピラゾリドン類や３，６−ジチア−１，８−オクタンジオールに代表されるチオエーテル化合物などの現像促進剤を使用することも好ましい。
【０１３７】
漂白能を有する処理液には、特開平4-125558の第４頁左下欄16行〜第７頁左下欄６行に記載された化合物や処理条件を適用することができる。漂白剤は酸化還元電位が 150mV以上のものが好ましいが、その具体例としては特開平5-72694 、同5-173312に記載のものが好ましく、特に１，３−ジアミノプロパン四酢酸、特開平5-173312号第７頁の具体例１の化合物の第二鉄錯塩が好ましい。
【０１３８】
また、漂白剤の生分解性を向上させるには、特開平4-251845、同4-268552、EP 588,289、同 591,934、特開平6-208213に記載の化合物第二鉄錯塩を漂白剤として使用することが好ましい。これらの漂白剤の濃度は、漂白能を有する液１Ｌあたり0.05〜 0.3モルが好ましく、特に環境への排出量を低減する目的から、 0.1モル〜0.15モルで設計することが好ましい。また、漂白能を有する液が漂白液の場合は、１Ｌあたり 0.2モル〜１モルの臭化物を含有させることが好ましく、特に0.3〜0.8モルを含有させることが好ましい。
【０１３９】
漂白能を有する液の補充液には、基本的に以下の式で算出される各成分の濃度を含有させる。これにより、母液中の濃度を一定に維持することができる。
【０１４０】
ＣR ＝ＣT ×（Ｖ1 ＋Ｖ2 ）／Ｖ1 ＋ＣP
ＣR ：補充液中の成分の濃度
ＣT ：母液（処理タンク液）中の成分の濃度
ＣP ：処理中に消費された成分の濃度
Ｖ1 ：１m2の感光材料に対する漂白能を有する補充液の補充量（mL）
Ｖ2 ：１m2の感光材料による前浴からの持ち込み量（mL）。
【０１４１】
その他、漂白液にはpH緩衝剤を含有させることが好ましく、特にコハク酸、マレイン酸、マロン酸、グルタル酸、アジピン酸など、臭気の少ないジカルボン酸を含有させることが好ましい。また、特開昭53-95630、ＲＤNo.17129、US 3,893,858に記載の公知の漂白促進剤を使用することも好ましい。
【０１４２】
漂白液には、感光材料１m2あたり50〜1000mLの漂白補充液を補充することが好ましく、特には80〜 500mL、さらには 100〜 300mLの補充をすることが好ましい。さらに漂白液にはエアレーションを行なうことが好ましい。
【０１４３】
定着能を有する処理液については、特開平4-125558の第７頁左下欄10行〜第８頁右下欄19行に記載の化合物や処理条件を適用することができる。
【０１４４】
特に、定着速度と保恒性を向上させるために、特開平6-301169の一般式（Ｉ）と（II）で表される化合物を、単独あるいは併用して定着能を有する処理液に含有させることが好ましい。またｐ−トルエンスルフィン酸塩をはじめ、特開平1-224762に記載のスルフィン酸を使用することも、保恒性の向上の上で好ましい。
漂白能を有する液や定着能を有する液には、脱銀性の向上の観点からカチオンとしてアンモニウムを用いることが好ましいが、環境汚染低減の目的からは、アンモニウムを減少或いはゼロにする方が好ましい。
【０１４５】
漂白、漂白定着、定着工程においては、特開平1-309059に記載のジェット撹拌を行なうことが特に好ましい。
【０１４６】
漂白定着また定着工程における補充液の補充量は、感光材料１m2あたり 100〜1000mLであり、好ましくは 150〜 700mL、特に好ましくは 200〜 600mLである。
【０１４７】
漂白定着や定着工程には、各種の銀回収装置をインラインやオフラインで設置して銀を回収することが好ましい。インラインで設置することにより、液中の銀濃度を低減して処理できる結果、補充量を減少させることができる。また、オフラインで銀回収して残液を補充液として再利用することも好ましい。
【０１４８】
漂白定着工程や定着工程は複数の処理タンクで構成することができ、各タンクはカスケード配管して多段向流方式にすることが好ましい。現像機の大きさとのバランスから、一般には２タンクカスケード構成が効率的であり、前段のタンクと後段のタンクにおける処理時間の比は、0.5：１〜１：0.5の範囲にすることが好ましく、特には0.8：１〜１：0.8の範囲が好ましい。
【０１４９】
漂白定着液や定着液には、保恒性の向上の観点から金属錯体になっていない遊離のキレート剤を存在させることが好ましいが、これらのキレート剤としては、漂白液に関して記載した生分解性キレート剤を使用することが好ましい。
【０１５０】
水洗および安定化工程に関しては、上記の特開平4-125558、第12頁右下欄６行〜第13頁右下欄第16行に記載の内容を好ましく適用することができる。特に、安定液にはホルムアルデヒドに代わってEP 504,609、同 519,190に記載のアゾリルメチルアミン類や特開平4-362943に記載のＮ−メチロールアゾール類を使用することや、マゼンタカプラーを二当量化してホルムアルデヒドなどの画像安定化剤を含まない界面活性剤の液にすることが、作業環境の保全の観点から好ましい。また、感光材料に塗布された磁気記録層へのゴミの付着を軽減するには、特開平6-289559に記載の安定液が好ましく使用できる。
【０１５１】
水洗および安定液の補充量は、感光材料１m2あたり80〜1000mLが好ましく、特には100〜500mL、さらには150〜300mLが、水洗または安定化機能の確保と環境保全のための廃液減少の両面から好ましい範囲である。このような補充量で行なう処理においては、バクテリアや黴の繁殖防止のために、チアベンダゾール、１，２−ベンゾイソチアゾリン−３オン、５−クロロ−２−メチルイソチアゾリン−３−オンのような公知の防黴剤やゲンタマイシンのような抗生物質、イオン交換樹脂等によって脱イオン処理した水を用いることが好ましい。脱イオン水と防菌剤や抗生物質は、併用することがより効果的である。
【０１５２】
また、水洗または安定液タンク内の液は、特開平3-46652 、同3-53246 、同-355542 、同3-121448、同3-126030に記載の逆浸透膜処理を行なって補充量を減少させることも好ましく、この場合の逆浸透膜は、低圧逆浸透膜であることが好ましい。
【０１５３】
本発明における処理においては、発明協会公開技報、公技番号94-4992 に開示された処理液の蒸発補正を実施することが特に好ましい。特に第２頁の（式−１）に基づいて、現像機設置環境の温度及び湿度情報を用いて補正する方法が好ましい。蒸発補正に使用する水は、水洗の補充タンクから採取することが好ましく、その場合は水洗補充水として脱イオン水を用いることが好ましい。
【０１５４】
本発明に用いられる処理剤としては、上記公開技報の第３頁右欄15行から第４頁左欄32行に記載のものが好ましい。また、これに用いる現像機としては、第３頁右欄の第22行から28行に記載のフイルムプロセサーが好ましい。
【０１５５】
本発明を実施するに好ましい処理剤、自動現像機、蒸発補正方式の具体例については、上記の公開技報の第５頁右欄11行から第７頁右欄最終行までに記載されている。
【０１５６】
本発明に使用される処理剤の供給形態は、使用液状態の濃度または濃縮された形の液剤、あるいは顆粒、粉末、錠剤、ペースト状、乳液など、いかなる形態でもよい。このような処理剤の例として、特開昭63-17453には低酸素透過性の容器に収納した液剤、特開平4-19655 、同4-230748には真空包装した粉末あるいは顆粒、同4-221951には水溶性ポリマーを含有させた顆粒、特開昭51-61837、特開平6-102628には錠剤、特表昭57-500485 にはペースト状の処理剤が開示されており、いずれも好ましく使用できるが、使用時の簡便性の面から、予め使用状態の濃度で調製してある液体を使用することが好ましい。
【０１５７】
これらの処理剤を収納する容器には、ポリエチレン、ポリプロピレン、ポリ塩化ビニール、ポリエチレンテレフタレート、ナイロンなどが、単独あるいは複合材料として使用される。これらは要求される酸素透過性のレベルに合わせて選択される。発色現像液などの酸化されやすい液に対しては、低酸素透過性の素材が好ましく、具体的にはポリエチレンテレフタレートやポリエチレンとナイロンの複合材料が好ましい。これらの材料は500〜1500μｍの厚さで、容器に使用され、酸素透過性を20mL／m2・24hrs・atm以下にすることが好ましい。
【０１５８】
次に本発明の感光材料として好ましいカラー反転フィルム用の処理液について説明する。
【０１５９】
カラー反転フィルム用の処理については、アズテック有限会社発行の公知技術第６号（1991年４月１日）第１頁５行〜第10頁５行、及び第15頁８行〜第24頁２行に詳細に記載されており、その内容はいずれも好ましく適用することができる。カラー反転フィルムの処理においては、画像安定化剤は調整浴か最終浴に含有される。このような画像安定化剤としては、ホルマリンのほかにホルムアルデヒド重亜硫酸ナトリウム、Ｎ−メチロールアゾール類があげられるが、作業環境の観点からホルムアルデヒド重亜硫酸ナトリウムかＮ−メチロールアゾール類が好ましく、Ｎ−メチロールアゾール類としては、特にＮ−メチロールトリアゾールが好ましい。また、カラーネガフィルムの処理において記載した発色現像液、漂白液、定着液、水洗水などに関する内容は、カラー反転フィルムの処理にも好ましく適用できる。
【０１６０】
上記の内容を含む好ましいカラー反転フィルムの処理剤として、イーストマンコダック社のＥ−６処理剤及び富士写真フイルム（株）のＣＲ−５６処理剤をあげることができる。
【０１６１】
本発明に用いられるカラー写真感光材料は、アドバンスト・フォト・システム（以下、APシステムという）用ネガフィルムとしても好適であり、富士写真フイルム（株）（以下、富士フイルムという）製NEXIA A 、NEXIA F 、NEXIA H （順にISO 200/100/400 ）のようにフィルムをAPシステムフォーマットに加工し、専用カートリッジに収納したものを挙げることができる。これらのAPシステム用カートリッジフイルムは、富士フイルム製エピオンシリーズ（エピオン300Z等）等のAPシステム用カメラに装填して用いられる。また、本発明のカラー写真感光材料は、富士フイルム製フジカラー写ルンですスーパースリムのようなレンズ付きフィルムにも好適である。
【０１６２】
これらにより撮影されたフィルムは、ミニラボシステムでは次のような工程を経てプリントされる。
【０１６３】
(1) 受付（露光済みカートリッジフィルムをお客様からお預かり）
(2) デタッチ工程（カートリッジから、フィルムを現像工程用の中間カートリッジに移す）
(3) フィルム現像
(4) リアタッチ工程(現像済みのネガフィルムを、もとのカートリッジに戻す)
(5) プリント（C/H/P ３タイプのプリントとインデックスプリントをカラーペーパー〔好ましくは富士フイルム製SUPER FA8 〕に連続自動プリント）
(6) 照合・出荷（カートリッジとインデックスプリントをIDナンバーで照合し、プリントとともに出荷）。
【０１６４】
これらのシステムとしては、富士フイルムミニラボチャンピオンスーパーFA-298/FA-278/FA-258/FA-238 及び富士フイルムデジタルラボシステム  フロンティアが好ましい。ミニラボチャンピオンのフイルムプロセサーとしてはFP922AL/FP562B/FP562B,AL/FP362B/FP362B,AL が挙げられ、推奨処理薬品はフジカラージャストイットCN-16L及びCN-16Qである。プリンタープロセサーとしては、PP3008AR/PP3008A/PP1828AR/PP1828A/PP1258AR/PP1258A/PP728AR/PP728A が挙げられ、推奨処理薬品はフジカラージャストイットCP-47L及びCP-40FAII である。フロンティアシステムでは、スキャナー＆イメージプロセサー SP-1000及びレーザープリンター＆ペーパープロセサー LP-1000P もしくはレーザープリンター LP-1000W が用いられる。デタッチ工程で用いるデタッチャー、リアタッチ工程で用いるリアタッチャーは、それぞれ富士フイルムのDT200/DT100 及びAT200/AT100 が好ましい。
【０１６５】
APシステムは、富士フイルムのデジタルイメージワークステーションAladdin 1000を中心とするフォトジョイシステムにより楽しむこともできる。例えば、Aladdin 1000に現像済みAPシステムカートリッジフイルムを直接装填したり、ネガフイルム、ポジフイルム、プリントの画像情報を、35mmフィルムスキャナーFE-550やフラットヘッドスキャナーPE-550を用いて入力し、得られたデジタル画像データを容易に加工・編集することができる。そのデータは、光定着型感熱カラープリント方式によるデジタルカラープリンターNC-550ALやレーザー露光熱現像転写方式のピクトログラフィー3000によって、又はフィルムレコーダーを通して既存のラボ機器によりプリントとして出力することができる。また、Aladdin 1000は、デジタル情報を直接フロッピーディスクやZipディスクに、もしくはCDライターを介してCD-Rに出力することもできる。
【０１６６】
一方、家庭では、現像済みAPシステムカートリッジフイルムを富士フイルム製フォトプレイヤーAP-1に装填するだけでTVで写真を楽しむことができるし、富士フイルム製フォトスキャナーAS-1に装填すれば、パソコンに画像情報を高速で連続的に取り込むこともできる。また、フィルム、プリント又は立体物をパソコンに入力するには、富士フイルム製フォトビジョンFV-10/FV-5が利用できる。更に、フロッピーディスク、Zip ディスク、CD-Rもしくはハードディスクに記録された画像情報は、富士フイルムのアプリケーションソフトフォトファクトリーを用いてパソコン上で様々に加工して楽しむことができる。パソコンから高画質なプリントを出力するには、光定着型感熱カラープリント方式の富士フイルム製デジタルカラープリンターNC-2/NC-2Dが好適である。
【０１６７】
現像済みのAPシステムカートリッジフイルムを収納するには、フジカラーポケットアルバムAP-5ポップL、AP-1ポップL、AP-1 ポップKG又はカートリッジファイル16が好ましい。
【０１６８】
【実施例】
以下に本発明の実施例を示す。但しこの実施例に限定されるものではない。
【０１６９】
（実施例１）
以下の乳剤調製で分散媒として用いたゼラチン−１〜４は、以下の属性を持つゼラチンである。
【０１７０】
ゼラチン−１：牛骨を原料とする、通常のアルカリ処理オセインゼラチン。ゼラチン中の−ＮＨ2基の化学修飾なし。
【０１７１】
ゼラチン−２：ゼラチン−１の水溶液に、５０℃、ｐＨ９．０の条件下で無水フタル酸を加えて化学反応させた後、残留するフタル酸を除去して乾燥させたゼラチン。ゼラチン中の−ＮＨ2基が化学修飾された              数の割合９５％。
【０１７２】
ゼラチン−３：ゼラチン−１の水溶液に、５０℃、ｐＨ９．０の条件下で無水コハク酸を加えて化学反応させた後、残留するコハク酸を除去して乾燥させたゼラチン。ゼラチン中の−ＮＨ2基が化学修飾された              数の割合９５％。
【０１７３】
ゼラチン−４：ゼラチン−１に酵素を作用させて低分子量化し、平均分子量を１５０００にした後、酵素を失活させて乾燥させたゼラチン。ゼラチン中の−ＮＨ2基の化学修飾なし。
【０１７４】
上記のゼラチン−１〜４は、全て脱イオン処理をした後、５％水溶液の３５℃におけるｐＨが６．０となるように調整を行った。
【０１７５】
（乳剤Ａ−１の調製）  ＫＢｒを１．０ｇ、前記のゼラチン−４を１．１ｇ含む水溶液１３００mLを３５℃に保ち、撹拌した。（１ｓｔ液調製）  Ａｇ−１水溶液（１００mL中にＡｇＮＯ3を４．９ｇ含有する）３８mLと、Ｘ−１水溶液（１００mL中にＫＢｒを５．２ｇ含有する）２９mL、およびＧ−１水溶液（１００mL中に前記のゼラチン−４を８．０ｇ含有する）８．５mLをトリプルジェット法で、一定の流量で３０秒間にわたり添加した（添加１）。その後、ＫＢｒ６．５ｇを添加し、温度を７５℃に昇温した。昇温後１２分間の熟成工程を経た後、Ｇ−２水溶液（１００mL中に前記のゼラチン−１を１２．７ｇ含有する）３００mLを添加した。更に、４，５−ジヒドロキシ−１，３−ジスルホン酸ジナトリウム一水和物を２．１ｇ、二酸化チオ尿素を０．００２ｇを１分間づつ間隔をあけて順次添加し還元増感を施した。
【０１７６】
次に、Ａｇ−２水溶液（１００mL中にＡｇＮＯ3を２２．１ｇ含有する）１５７mLと、Ｘ−２水溶液（１００mL中にＫＢｒを１５．５ｇ含有する）をダプルジェット法で３９．２分間にわたり添加した。この時、Ａｇ−２水溶液の添加は最終流量が初期流量の３．４倍になるように流量加速を行い、Ｘ−２水溶液の添加は反応容器内のバルク乳剤溶液のｐＡｇが６．８０を保つように行った（添加２）。次いで、Ａｇ−３水溶液（１００mL中にＡｇＮＯ3を３２．０ｇ含有する）３２９mLと、Ｘ−３水溶液（１００mL中にＫＢｒを２１．５ｇ、ＫＩを１．２ｇ含有する）をダプルジェット法で７４．２分間にわたり添加した。この時、Ａｇ−３水溶液の添加は最終流量が初期流量の１．６倍になるように流量加速を行い、Ｘ−３水溶液の添加は反応容器内のバルク乳剤溶液のｐＡｇが６．８０を保つように行った（添加３）。さらに、Ａｇ−４水溶液（１００mL中にＡｇＮＯ3を３２．０ｇ含有する）１５６mLと、Ｘ−４水溶液（１００mL中にＫＢｒを２２．４ｇ含有する）をダプルジェット法で１７分間にわたり添加した。この時、Ａｇ−４水溶液の添加は一定の流量で行い、Ｘ−４水溶液の添加は反応容器内のバルク乳剤溶液のｐＡｇが７．５２を保つように行った（添加４）。
【０１７７】
その後、ベンゼンチオスルホン酸ナトリウムを０．００２５ｇ、Ｇ−３水溶液（１００mL中に前記のゼラチン−１を１２．０ｇ含有する）１２５mLを、１分間づつ間隔をあけて順次添加した。次いでＫＢｒ４３．７ｇを添加し反応容器内のバルク乳剤溶液のｐＡｇを９．００にしてから、ＡｇＩ微粒子乳剤（１００ｇ中に平均粒径０．０４７μｍのＡｇＩ微粒子を１３．０ｇ含有する）７３．９ｇを添加し、その２分後から、Ａｇ−４水溶液２４９mLと、Ｘ−４水溶液をダブルジェット法で添加した。この時Ａｇ−４水溶液は一定の流量で９分間にわたって添加し、Ｘ−４水溶液は最初の３．３分間だけ反応容器内のバルク乳剤溶液のｐＡｇを９．００に保つように添加し、残りの５．７分間は添加をせず、反応容器内のバルク乳剤溶液のｐＡｇが最終的に８．４になるようにした（添加５）。その後、通常のフロキュレーション法により脱塩を行い、次いで、攪拌しながら水、ＮａＯＨ、前記のゼラチン−１を添加し、５６℃でｐＨ６．４、ｐＡｇ８．６になるように調整した。
【０１７８】
得られた乳剤は、球相当径０．９９μｍ、アスペクト比の粒子体積加重平均値が１．５であり、アスペクト比２以下のハロゲン化銀粒子が全投影面積の５０％以上であり、ＡｇＩ含有量の平均値が３．９４モル％、平行な主表面が（１１１）面である平板状ハロゲン化銀粒子から成り、ＸＰＳで測定されたハロゲン化銀粒子表面のＡｇＩ含有量は２．０モル％であった。
【０１７９】
続いて、増感色素の添加と化学増感工程は次の操作を行った。第１の増感色素を添加し、時間を置いて、第２の増感色素を添加した（第１、第２の増感色素と添加時間間隔は実施例の表に示した）。続いて、チオシアン酸カリウム、塩化金酸、チオ硫酸ナトリウムおよびＮ，Ｎ−ジメチルセレノ尿素を順次添加し最適に化学増感を施した後、１−（３−カルボキシフェニル）−５−メルカプトテトラゾール、及び４−（３−カルボキシフェニル）−３−メルカプト−１，２，４−トリアゾールを添加することにより化学増感を終了させた。乳剤Ａ−１では、第１、第２の増感色素の添加量はそれぞれハロゲン化銀１モル当たり１．６×１０−４モルの時に最適に化学増感された。
【０１８０】
（乳剤Ｂ−１の調製）  前記の乳剤Ａ−１の調製条件に対して、以下の変更を行った調製条件で乳剤Ｂ−１を調製した。
【０１８１】
(1)（添加２）のＡｇ−２水溶液の添加を、添加液量を１５７mLとしたままで添加時間が３３．６分間となるように添加流量を変更。流量加速は最終流量が初期流量の３．４倍になるようにする。また、Ｘ−２水溶液の添加は、反応容器内のバルク乳剤溶液のｐＡｇが７．２０を保つように行う。
【０１８２】
(2)（添加３）のＡｇ−３水溶液の添加を、添加液量を３２９mLとしたままで添加時間が６３．６分間となるように添加流量を変更。流量加速は最終流量が初期流量の１．６倍になるようにする。また、Ｘ−３水溶液の添加は、反応容器内のバルク乳剤溶液のｐＡｇが７．２０を保つように行う。得られた乳剤は、球相当径０．９９μｍ、アスペクト比の粒子体積加重平均値が２．１であり、アスペクト比２．１以上のハロゲン化銀粒子が全投影面積の５０％以上であり、ＡｇＩ含有量の平均値が３．９４モル％、平行な主表面が（１１１）面である平板状ハロゲン化銀粒子から成り、ＸＰＳで測定されたハロゲン化銀粒子表面のＡｇＩ含有量は２．０モル％であった。なお、乳剤Ｂ−１では、第１、第２の増感色素の添加量はそれぞれハロゲン化銀１モル当たり１．７×１０−４モルの時に最適に化学増感された。
【０１８３】
（乳剤Ｂ−２の調製）  前記の乳剤Ｂ−１の調製条件に対して、以下の変更を行った調製条件で乳剤Ｂ−２を調製した。
【０１８４】
(1)（添加２）のＡｇ−２水溶液の添加を、添加液量を１５７mLとしたままで添加時間が２８分間となるように添加流量を変更。流量加速は最終流量が初期流量の３．４倍になるようにする。また、Ｘ−２水溶液の添加は、反応容器内のバルク乳剤溶液のｐＡｇが７．５２を保つように行う。
【０１８５】
(2)（添加３）のＡｇ−３水溶液の添加を、添加液量を３２９mLとしたままで添加時間が５３分間となるように添加流量を変更。流量加速は最終流量が初期流量の１．６倍になるようにする。また、Ｘ−３水溶液の添加は、反応容器内のバルク乳剤溶液のｐＡｇが７．５２を保つように行う。得られた乳剤は、球相当径０．９９μｍ、アスペクト比の粒子体積加重平均値が３．１であり、アスペクト比３．１以上のハロゲン化銀粒子が全投影面積の５０％以上であり、ＡｇＩ含有量の平均値が３．９４モル％、平行な主表面が（１１１）面である平板状ハロゲン化銀粒子から成り、ＸＰＳで測定されたハロゲン化銀粒子表面のＡｇＩ含有量は２．１モル％であった。なお、乳剤Ｂ−２では、第１、第２の増感色素の添加量はそれぞれハロゲン化銀１モル当たり１．９×１０−４モルの時に最適に化学増感された。
【０１８６】
（乳剤Ｂ−３の調製）
前記の乳剤Ｂ−１の調製条件に対して、以下の変更を行った調製条件で乳剤Ｂ−３を調製した。
【０１８７】
(1)７５℃昇温後１２分間の熟成工程を経た後に添加されるＧ−２水溶液中のゼラチンを前記のゼラチン−１からゼラチン−２に変更する。
【０１８８】
(2)（添加２）のＡｇ−２水溶液の添加を、添加液量を１５７mLとしたままで添加時間が２２．４分間となるように添加流量を変更。流量加速は最終流量が初期流量の３．４倍になるようにする。また、Ｘ−２水溶液の添加は、反応容器内のバルク乳剤溶液のｐＡｇが７．８３を保つように行う。
【０１８９】
(3)（添加３）のＡｇ−３水溶液の添加を、添加液量を３２９mLとしたままで添加時間が４２．４分間となるように添加流量を変更。流量加速は最終流量が初期流量の１．６倍になるようにする。また、Ｘ−３水溶液の添加は、反応容器内のバルク乳剤溶液のｐＡｇが７．８３を保つように行う。得られた乳剤は、球相当径０．９９μｍ、アスペクト比の粒子体積加重平均値が５．９であり、アスペクト比５．９以上のハロゲン化銀粒子が全投影面積の５０％以上であり、ＡｇＩ含有量の平均値が３．９４モル％、平行な主表面が（１１１）面である平板状ハロゲン化銀粒子から成り、ＸＰＳで測定されたハロゲン化銀粒子表面のＡｇＩ含有量は２．４モル％であった。なお、乳剤Ｂ−３では、第１、第２の増感色素の添加量はそれぞれハロゲン化銀１モル当たり２．４×１０-4モルの時に最適に化学増感された。
【０１９０】
（乳剤Ｃ−１の調製）  前記の乳剤Ａ−１の調製条件に対して、以下の変更を行った調製条件で乳剤Ｃ−１を調製した。
【０１９１】
(1)７５℃昇温後１２分間の熟成工程を経た後に添加されるＧ−２水溶液中のゼラチンを前記のゼラチン−１からゼラチン−３に変更する。
【０１９２】
(2)（添加２）のＡｇ−２水溶液の添加を、添加液量を１５７mLとしたままで添加時間が１４分間となるように添加流量を変更。流量加速は最終流量が初期流量の３．４倍になるようにする。また、Ｘ−２水溶液の添加は、反応容器内のバルク乳剤溶液のｐＡｇが８．３０を保つように行う。
【０１９３】
(3)（添加３）のＡｇ−３水溶液の添加を、添加液量を３２９mLとしたままで添加時間が２７分間となるように添加流量を変更。流量加速は最終流量が初期流量の１．６倍になるようにする。また、Ｘ−３水溶液の添加は、反応容器内のバルク乳剤溶液のｐＡｇが８．３０を保つように行う。得られた乳剤は、球相当径０．９９μｍ、アスペクト比の粒子体積加重平均値が１２．５であり、アスペクト比１２．５以上のハロゲン化銀粒子が全投影面積の５０％以上であり、ＡｇＩ含有量の平均値が３．９４モル％、平行な主表面が（１１１）面である平板状ハロゲン化銀粒子から成り、ＸＰＳで測定されたハロゲン化銀粒子表面のＡｇＩ含有量は２．６モル％であった。なお、乳剤Ｃ−１では、第１、第２の増感色素の添加量はそれぞれハロゲン化銀１モル当たり３．３×１０-4モルの時に最適に化学増感された。
【０１９４】
（乳剤Ｃ−２の調製）  前記の乳剤Ｃ−１の調製条件に対して、以下の変更を行った調製条件で乳剤Ｃ−２を調製した。
【０１９５】
(1)（添加５）の２分前に添加するＡｇＩ微粒子乳剤の添加量を９３．７ｇとする。
【０１９６】
(2)（添加５）のＡｇ−４水溶液の添加を、流量を変えずに添加時間を８．８０分間に短縮し、Ｘ−４水溶液の添加時間を３．１０分間に短縮する。得られた乳剤は、球相当径０．９９μｍ、アスペクト比の粒子体積加重平均値が１２．５であり、アスペクト比１２．５以上のハロゲン化銀粒子が全投影面積の５０％以上であり、ＡｇＩ含有量の平均値が４．６１モル％、平行な主表面が（１１１）面である平板状ハロゲン化銀粒子から成り、ＸＰＳで測定されたハロゲン化銀粒子表面のＡｇＩ含有量は４．４モル％であった。なお、乳剤Ｃ−２では、第１、第２の増感色素の添加量はそれぞれハロゲン化銀１モル当たり３．３×１０-4モルの時に最適に化学増感された。
【０１９７】
（乳剤Ｃ−３の調製）  前記の乳剤Ｃ−１の調製条件に対して、以下の変更を行った調製条件で乳剤Ｃ−３を調製した。
【０１９８】
(1)（添加５）の２分前に添加するＡｇＩ微粒子乳剤の添加量を１１３．２ｇとする。
【０１９９】
(2)（添加５）のＡｇ−４水溶液の添加を、流量を変えずに添加時間を８．５８分間に短縮し、Ｘ−４水溶液の添加時間を２．８８分間に短縮する。得られた乳剤は、球相当径０．９９μｍ、アスペクト比の粒子体積加重平均値が１２．５であり、アスペクト比１２．５以上のハロゲン化銀粒子が全投影面積の５０％以上であり、ＡｇＩ含有量の平均値が５．２７モル％、平行な主表面が（１１１）面である平板状ハロゲン化銀粒子から成り、ＸＰＳで測定されたハロゲン化銀粒子表面のＡｇＩ含有量は６．１モル％であった。なお、乳剤Ｃ−３では、第１、第２の増感色素の添加量はそれぞれハロゲン化銀１モル当たり３．３×１０-4モルの時に最適に化学増感された。
【０２００】
（乳剤Ｃ−４の調製）  前記の乳剤Ｃ−１の調製条件に対して、以下の変更を行った調製条件で乳剤Ｃ−４を調製した。
【０２０１】
(1)（添加５）の２分前に添加するＡｇＩ微粒子乳剤の添加量を１３３．０ｇとする。
【０２０２】
(2)（添加５）のＡｇ−４水溶液の添加を、流量を変えずに添加時間を８．３７分間に短縮し、Ｘ−４水溶液の添加時間を２．６７分間に短縮する。得られた乳剤は、球相当径０．９９μｍ、アスペクト比の粒子体積加重平均値が１２．５であり、アスペクト比１２．５以上のハロゲン化銀粒子が全投影面積の５０％以上であり、ＡｇＩ含有量の平均値が５．９４モル％、平行な主表面が（１１１）面である平板状ハロゲン化銀粒子から成り、ＸＰＳで測定されたハロゲン化銀粒子表面のＡｇＩ含有量は８．０モル％であった。なお、乳剤Ｃ−４では、第１、第２の増感色素の添加量はそれぞれハロゲン化銀１モル当たり３．３×１０-4モルの時に最適に化学増感された。
【０２０３】
（乳剤Ｃ−５の調製）  前記の乳剤Ｃ−１の調製条件に対して、以下の変更を行った調製条件で乳剤Ｃ−５を調製した。
【０２０４】
(1)（添加５）の２分前に添加するＡｇＩ微粒子乳剤の添加量を１６７．０ｇとする。
【０２０５】
(2)（添加５）のＡｇ−４水溶液の添加を、流量を変えずに添加時間を８．０３分間に短縮し、Ｘ−４水溶液の添加時間を２．３２分間に短縮する。得られた乳剤は、球相当径０．９９μｍ、アスペクト比の粒子体積加重平均値が１２．５であり、アスペクト比１２．５以上のハロゲン化銀粒子が全投影面積の５０％以上であり、ＡｇＩ含有量の平均値が７．０１モル％、平行な主表面が（１１１）面である平板状ハロゲン化銀粒子から成り、ＸＰＳで測定されたハロゲン化銀粒子表面のＡｇＩ含有量は１１．０モル％であった。なお、乳剤Ｃ−５では、第１、第２の増感色素の添加量はそれぞれハロゲン化銀１モル当たり３．３×１０-4モルの時に最適に化学増感された。
【０２０６】
前記の乳剤Ａ−１、Ｂ−１〜Ｂ−３、Ｃ−１〜Ｃ−５について４００ｋＶの透過型電子顕微鏡を用いて液体窒素温度で観察したところ、いずれの粒子においても平板粒子のフリンジ部に転位線が１０本以上存在していることがわかった。
【０２０７】
下塗り層を設けてある三酢酸セルロースフィルム支持体に、各乳剤を４０℃で３０分間溶解経時した後、下記表１に示すような塗布条件で、前記の乳剤Ａ−１、Ｂ−１〜Ｂ−３、Ｃ−１〜Ｃ−５の塗布を行った。
【０２０８】
【表１】
0003945938.tif 000012
【０２０９】
塗布する乳剤を下記の表のように変えることにより、試料を作成した。
【０２１０】
これらの試料を４０℃、相対湿度７０％の条件下で１４時間硬膜処理を施した。その後、４４０ｎｍの干渉フィルターと連続ウェッジを通して1／100秒間露光を行い、下記の現像処理を行なった試料を緑色フィルターで濃度測定することにより４４０ｎｍでの写真感度を求めた。また、富士フイルム（株）製ゼラチンフィルターＳＣ−３９（カットオフ波長が３９０ｎｍである長波長光透過フィルター）と連続ウェッジを通して1／100秒間露光を行い、同様の処理を行なった試料を緑色フィルターで濃度測定することにより青感性層の写真感度（ＳＣ−３９感度）を求めた。
【０２１１】
現像は富士写真フイルム社製自動現像機ＦＰ−３６２Ｂを用いて以下により行った。
【０２１２】
処理工程及び処理液組成を以下に示す。
【０２１３】
（処理工程）
0003945938.tif 000013
【０２１４】
安定液は（３）→（２）→（１）への向流方式であり、定着液も（２）から（１）へ向流配管で接続されている。また、安定液（２）のタンク液を定着液（２）へ補充量相当１５mLを流入している。更に、発色現像液は下記処方の発色現像液（Ａ）補充液及び発色現像液（Ｂ）補充液をそれぞれ補充量相当１２mLと３mLに分割して合計１５mLとして補充している。なお、現像液の漂白工程への持ち込み量、漂白液の定着工程への持ち込み量及び定着液の水洗工程への持ち込み量は何れも感光材料３５ｍｍ幅１.１ｍ当たり２．０mLであった。また、クロスオーバーの時間は何れも６秒であり、この時間は前工程の処理時間に包含される。
【０２１５】
以下に処理液の組成を示す。
【０２１６】
0003945938.tif 000014
上記タンク液は下記（発色現像液（Ｂ））混合後の組成を示す。
【０２１７】
0003945938.tif 000015
上記タンク液は前記（発色現像液（Ａ））混合後の組成を示す。
【０２１８】
0003945938.tif 000016
【０２１９】
0003945938.tif 000017
【０２２０】
0003945938.tif 000018
【０２２１】
前記の方法で評価を行った結果を、下記の表に示す。感度はかぶり濃度プラス０．２の濃度に到達するのに必要な露光量の逆数の相対値で表示した。
【０２２２】
【表２】
0003945938.tif 000019
【０２２３】
比較化合物１
【０２２４】
【化１３】
0003945938.tif 000020
【０２２５】
表２の結果から以下の事柄が明らかである。アスペクト比＝２．１で乳剤表面のAgI含有量は２モル％の乳剤において、４４０ｎｍに吸収極大を有する増感色素の化合物１−１を加えて、添加時間間隔を２〜１０分置いてから、より長波である第２の増感色素（化合物２−２、比較化合物１）を加えた。第２の増感色素が本発明の化合物２−２の場合、試料１０１〜１０４から判るように添加時間間隔に係わらず４４０ｎｍ干渉フィルターでの感度は一定である。一方、第２の増感色素が比較化合物１の場合、試料１０５〜１０８から判るように添加時間間隔が短いほど４４０ｎｍ干渉フィルターでの感度は低く、添加時間間隔を長くしても試料１０１〜１０４の感度には到達していない。また、ＳＣ−３９（カットオフ波長が３９０ｎｍである長波長光透過フィルター）で評価される青感性の感度も本発明の組み合わせの増感色素を用いれば高感度になることが判る。
【０２２６】
J. Imaging Sci. Technol.39,331(1995).Y.Yonezawa, T.Miyama, and H.Ishizawa、では二つの色素を混合した場合のＪ会合体の形態について記述されている。均一に混ざるHomogeneous Aggregate型、殆ど混じらないSeparate Aggregate型が存在することが知られている。増感色素の化合物１−１と比較化合物１の組合せは均一に混ざりやすい性質を有しているために４４０ｎｍの吸収極大が崩れやすいこと、添加時間間隔を長くしても完全に吸収極大の崩れを抑えることはできないと理解できる。本発明の化合物の組合せでは４４０ｎｍの吸収極大の崩れは起こりにくく添加時間間隔に係わらず４４０ｎｍ感度は一定である。
【０２２７】
第１の増感色素として化合物１−２，１−３，１−４，１−６を、第２の増感色素として化合物２−１，２−３，２−５を用いた場合も表２に挙げた本発明の結果と同様に良好な結果が得られた。
【０２２８】
【表３】
0003945938.tif 000021
【０２２９】
表３の結果から以下の事柄が明らかである。アスペクト比＞２の乳剤では特に第２の色素として比較化合物１を用いた時の４４０ｎｍ干渉フィルターでの感度ダウンが大きくなってしまう。一方、本発明の化合物を用いればＳＣ−３９での青感性の感度が高感度でしかも４４０ｎｍ干渉フィルターでの感度ダウンは殆どなく、カブリ濃度は上昇せずに良好であることが判る。
【０２３０】
第１の増感色素として化合物１−２、１−３、１−５、１−７を、第２の増感色素として化合物２−２、２−４、２−６を用いた場合も表３に挙げた本発明の結果と同様に良好な結果が得られた。
【０２３１】
青感性写真乳剤の増感色素の使用法として、蛍光灯の輝線波長である４３５ｎｍ付近に色素の吸収を有することが蛍光灯光源下の撮影の色再現に有用であることが知られているが、本発明の増感色素を組み合わせることにより４３５ｎｍ付近の感度をより高い感度で維持することができ、しかもＳＣ−３９で示される青感性感度が高感度な乳剤を得ることができた。
【０２３２】
【表４】
0003945938.tif 000022
【０２３３】
表４の結果から以下の事柄が明らかである。乳剤表面のAgI含有量が２．６〜１１モル％の乳剤において、第２の色素として比較化合物１を用いると乳剤表面のAgI含有量が小さいほど４４０ｎｍ干渉フィルターでの感度ダウンが大きくなってしまう。一方、第２の色素として本発明の化合物を用いればＳＣ−３９での青感性の感度が高感度でしかも４４０ｎｍ干渉フィルターでの感度ダウンは殆どなく、カブリ濃度は上昇せずに良好であることが判る。また、表４において、表面AgI含有量が５％以下のNo.701〜No.704、No.801〜No.804では比較化合物の440nm感度低下がより大きく、表面AgI含有量が５％以下がより好ましいことが判る。
【０２３４】
第１の増感色素として化合物１−１，１−３を、第２の増感色素として化合物２−２，２−４，２−７を用いた場合も表４に挙げた本発明の結果と同様に良好な結果が得られた。
【０２３５】
また、第１の増感色素として化合物２−１，２−２を用い、第２の増感色素として化合物１−１，１−２，１−３を用いた場合も表４に挙げた本発明の結果と同様に良好な結果が得られた。
【０２３６】
（実施例２）（乳剤Ｃ−６の調製）  実施例１の乳剤Ｃ−１の調製条件に対して、以下の変更を行った調製条件で乳剤Ｃ−６を調製し、球相当径０．９９μｍ、アスペクト比の粒子体積加重平均値が１２．５であり、アスペクト比１２．５以上のハロゲン化銀粒子が全投影面積の５０％以上であり、ＸＰＳで測定されたハロゲン化銀粒子表面のＡｇＩ含有量が２．６モル％の乳剤Ｃ−６を得た。
【０２３７】
(1)（添加５）におけるＡｇＩ微粒子乳剤は添加しない。
(2)（添加４）及び（添加５）におけるのＸ−４水溶液の組成を１００mL中にＫＢｒを２１．８ｇ、及びＫＩを０．８１ｇ含有する水溶液に変える。
【０２３８】
前記の乳剤Ｃ−６について４００ｋＶの透過型電子顕微鏡を用いて液体窒素温度で観察したところ、平板粒子のフリンジ部に転位線は１０本未満で実質的に存在しないことがわかった。
【０２３９】
実施例１と同様の塗布条件で、塗布する乳剤を表のように変えることにより、試料を作成した。実施例１と同様の現像処理を行い、写真性評価を行った。
【０２４０】
【表５】
0003945938.tif 000023
【０２４１】
表５の結果から以下の事柄が明らかである。試料１２０１〜１２０４から判るように転位線が１０本未満の乳剤では第２の色素として比較化合物を用いても４４０ｎｍ干渉フィルターでの感度ダウンは小さい。試料７０１〜７０４から判るように転位線が１０本以上の乳剤では第２の色素として比較化合物１を用いると４４０ｎｍ干渉フィルターでの感度ダウンが大きくなってしまう。一方、転位線が１０本以上の乳剤で第２の色素として本発明の化合物を用いればＳＣ−３９での青感性の感度が高感度でしかも４４０ｎｍ干渉フィルターでの感度ダウンは殆どなく、カブリ濃度は上昇せずに良好であることが判る。
【０２４２】
青感性写真乳剤の増感色素の使用法として、蛍光灯の輝線波長である４３５ｎｍ付近に色素の吸収を有することが蛍光灯光源下の撮影の色再現に有用であることが知られているが、本発明の増感色素を組み合わせることにより４３５ｎｍ付近の感度をより高い感度で維持することができ、しかもＳＣ−３９で示される青感性感度が高感度な乳剤を得ることができた。
【０２４３】
（実施例３）  乳剤Ｂ−１を用い、第１の増感色素と第２の増感色素の添加時間間隔や塗布条件における乳剤の溶解経時時間を下記の表のように変えて試料を作成した。実施例１と同様の現像処理を行い、写真性評価を行った。
【０２４４】
【表６】
0003945938.tif 000024
【０２４５】
表６の結果から以下の事柄が明らかである。試料１４０１〜１４０４から判るように第２の色素として比較化合物１を用いた乳剤を塗布前の４０℃における溶解時間を３０分〜３時間まで延ばすと４４０ｎｍ干渉フィルターでの感度ダウンがかなり大きくなっていくことが判る。一方、第２の色素として本発明の化合物を用いれば塗布前の４０℃における溶解時間を３０分〜３時間まで延ばしてもＳＣ−３９での青感性の感度が高感度でしかも４４０ｎｍ干渉フィルターでの感度ダウンは殆どなく、カブリ濃度は上昇せずに良好であることが判る。
【０２４６】
フィルムを製造工程の中で、乳剤を溶解し添加薬品や乳化物を加えて塗布する工程に置いて、乳剤の溶解時間として数時間以内では写真性能を全く変化しないことが望まれるが、本発明の化合物は良好な性質を有していることが判る。
【０２４７】
（実施例４）  以下の製法によりハロゲン化銀乳剤Ｄ〜Ｒを調製した。
【０２４８】
（乳剤Ｄの製法）  フタル化率９７％のフタル化した分子量１５０００の低分子量ゼラチン３１．７ｇ、ＫＢｒ３１．７ｇを含む水溶液４２．２Ｌを３５℃に保ち激しく撹拌した。ＡｇＮＯ3、３１６．７ｇを含む水溶液１５８３mLとＫＢｒ、２２１．５ｇ、実施例１のゼラチン−４を５２．７ｇを含む水溶液１５８３mLをダブルジェット法で１分間に渡り添加した。添加終了後、直ちにＫＢｒ５２．８ｇを加えて、ＡｇＮＯ3を３９８．２ｇを含む水溶液２４８５mLとＫＢｒを２９１．１ｇを含む水溶液２５８１mLをダブルジェット法で２分間に渡り添加した。添加終了後、直ちにＫＢｒ、４４．８ｇを添加した。その後、４０℃に昇温し、熟成した。熟成終了後、実施例１のゼラチン−２を９２３ｇとＫＢｒ、７９．２ｇを添加し、ＡｇＮＯ3、５１０３ｇを含む水溶液１５９４７mLとＫＢｒ水溶液をダブルジェット法で最終流量が初期流量の１．４倍になるように流量加速して１０分間に渡り添加した。この時、反応容器内のバルク乳剤溶液のｐＡｇを９．９０に保った。水洗した後、実施例１のゼラチン−１を加えｐＨ、５．７、ｐＡｇ、８．８、乳剤１ｋｇ当たりの銀換算の重量１３１．８ｇ、ゼラチン重量６４．１ｇに調整し、種乳剤とした。実施例１のゼラチン−２を４６ｇ、ＫＢｒ１．７ｇを含む水溶液１２１１mLを７５℃に保ち激しく撹拌した。前述した種乳剤を９．９ｇ加えた後、変成シリコンオイル（日本ユニカ−株式会社製品、Ｌ７６０２）を０．３ｇ添加した。Ｈ2ＳＯ4を添加してｐＨを５．５に調整した後、ＡｇＮＯ3を７．０ｇを含む水溶液６７．６mLとＫＢｒ水溶液をダブルジェット法で最終流量が初期流量の５．１倍になるように流量加速して６分間に渡り添加した。この時、反応容器内のバルク乳剤溶液のｐＡｇを８．１５に保った。ベンゼンチオスルホン酸ナトリウム２ｍｇと二酸化チオ尿素２ｍｇを添加した後、ＡｇＮＯ3を１０５．６ｇを含む水溶液、３２８mLとＫＢｒ水溶液をダブルジェット法で最終流量が初期流量の３．７倍になるように流量加速して５６分間に渡り添加した。この時、０．０３７μの粒子サイズのＡｇＩ微粒子乳剤をヨウ化銀含有率が２７ｍｏｌ％になるように同時に流量加速して添加し、かつ反応容器内のバルク乳剤溶液のｐＡｇを８．６０に保った。ＡｇＮＯ3を４５．６ｇを含む水溶液１２１．３mLとＫＢｒ水溶液をダブルジェット法で２２分間に渡り添加した。この時、反応容器内のバルク乳剤溶液のｐＡｇを７．６０に保った。８２℃に昇温し、ＫＢｒを添加して反応容器内のバルク乳剤溶液のｐＡｇを８．８０に調整した後、前述したＡｇＩ微粒子乳剤をＫＩ重量換算で６．３３ｇ添加した。添加終了後、直ちに、ＡｇＮＯ3を６６．４ｇ含む水溶液２０６．２mLを１６分間に渡り添加した。添加初期の５分間はＫＢｒ水溶液で反応容器内のバルク乳剤溶液のｐＡｇを８．８０に保った。水洗した後、実施例１のゼラチン−１を添加し４０℃でｐＨ、５．８、ｐＡｇ、８．７に調整し、２，４−ビス（ヒドロキシアミノ）−６−ジエチルアミノ−１，３，５−トリアジンを添加し、６０℃に昇温した。第１の増感色素を添加し、時間を置いて、第２の増感色素を添加した（第１、第２の増感色素は等モル添加した。第１、第２の増感色素化合物、添加時間間隔は実施例の表に示した。）。続いて、チオシアン酸カリウム、塩化金酸、チオ硫酸ナトリウム、Ｎ，Ｎ−ジメチルセレノウレアを添加し最適に化学増感した。化学増感終了時に化合物２および化合物３を添加した。第１、第２の増感色素の使用量はそれぞれ２．２×１０−４モルである。ここで、最適に化学増感するとは、各化合物をハロゲン化銀１モルあたり１０-1から１０-8モルの添加量範囲から選択したことを意味する。
【０２４９】
比較化合物１
【０２５０】
【化１４】
0003945938.tif 000025
【０２５１】
【化１５】
0003945938.tif 000026
【０２５２】
【化１６】
0003945938.tif 000027
【０２５３】
（乳剤Ｅの製法）  実施例１のゼラチン−４を０．９６ｇ、ＫＢｒ、０．９ｇを含む水溶液１１９２mLを４０℃に保ち、激しく撹拌した。ＡｇＮＯ3、１．４９ｇを含む水溶液３７．５mLとＫＢｒを１．０５ｇ含む水溶液３７．５mLをダブルジェット法で３０秒間に渡り添加した。ＫＢｒを１．２ｇ添加した後、７５℃に昇温し熟成した。熟成終了後、実施例１のゼラチン−３を３５ｇ添加し、ｐＨを７に調整した。二酸化チオ尿素６ｍｇを添加した。ＡｇＮＯ3、２９ｇを含む水溶液１１６mLとＫＢｒ水溶液をダブルジェット法で最終流量が初期流量の３倍になるように流量加速して添加した。この時、反応容器内のバルク乳剤溶液のｐＡｇを８．１５に保った。ＡｇＮＯ3を１１０．２ｇを含む水溶液４４０．６mLとＫＢｒ水溶液をダブルジェット法で最終流量が初期流量の５．１倍になるように流量加速して３０分間に渡り添加した。この時、乳剤Ｄの調製で使用したＡｇＩ微粒子乳剤をヨウ化銀含有率が１５．８ｍｏｌ％になるように同時に流量加速して添加し、かつ反応容器内のバルク乳剤溶液のｐＡｇを７．８５に保った。ＡｇＮＯ3を２４．１ｇを含む水溶液９６．５mLとＫＢｒ水溶液をダブルジェット法で３分間に渡り添加した。この時、反応容器内のバルク乳剤溶液のｐＡｇを７．８５に保った。エチルチオスルホン酸ナトリウム２６ｍｇを添加した後、５５℃に降温し、ＫＢｒ水溶液を添加し、反応容器内のバルク乳剤溶液のｐＡｇを９．８０に調整した。前述したＡｇＩ微粒子乳剤をＫＩ重量換算で８．５ｇ添加した。添加終了後、直ちにＡｇＮＯ3を５７ｇを含む水溶液２２８mLを５分間に渡り添加した。この時、添加終了時の反応容器内のバルク乳剤溶液のｐＡｇが８．７５になるようにＫＢｒ水溶液で調整した。乳剤Ｄとほぼ同様に水洗し、化学増感した。第１、第２の増感色素の使用量はそれぞれ３．５×１０-4モルである。第１、第２の増感色素化合物、添加時間間隔は実施例の表に示した。
【０２５４】
（乳剤Ｆの製法）  実施例１のゼラチン−２を１．０２ｇ、ＫＢｒ０．９ｇを含む水溶液１１９２mLを３５℃に保ち、激しく撹拌した。ＡｇＮＯ3、４．４７ｇを含む水溶液、４２mLとＫＢｒ、３．１６ｇ含む水溶液、４２mLをダブルジェット法で９秒間に渡り添加した。ＫＢｒを２．６ｇ添加した後、６３℃に昇温し熟成した。熟成終了後、実施例１のゼラチン−３を４１．２ｇとＮａＣｌ、１８．５ｇを添加した。ｐＨを７．２に調整した後、ジメチルアミンボラン、８ｍｇを添加した。ＡｇＮＯ3を２６ｇを含む水溶液２０３mLとＫＢｒ水溶液をダブルジェット法で最終流量が初期流量の３．８倍になるように添加した。この時、反応容器内のバルク乳剤溶液のｐＡｇを８．６５に保った。ＡｇＮＯ3を１１０．２ｇを含む水溶液４４０．６mLとＫＢｒ水溶液をダブルジェット法で最終流量が初期流量の５．１倍になるように流量加速して２４分間に渡り添加した。この時、乳剤Ｄの調製で使用したＡｇＩ微粒子乳剤をヨウ化銀含有率が２．３ｍｏｌ％になるように同時に流量加速して添加し、かつ反応容器内のバルク乳剤溶液のｐＡｇを８．５０に保った。１Ｎのチオシアン酸カリウム水溶液１０．７mLを添加した後、ＡｇＮＯ3、２４．１ｇを含む水溶液１５３．５mLとＫＢｒ水溶液をダブルジェット法で２分３０秒間に渡り添加した。この時、反応容器内のバルク乳剤溶液のｐＡｇを８．０５に保った。ＫＢｒ水溶液を添加して反応容器内のバルク乳剤溶液のｐＡｇを９．２５に調整した。前述したＡｇＩ微粒子乳剤をＫＩ重量換算で６．４ｇ添加した。添加終了後、直ちにＡｇＮＯ3、５７ｇを含む水溶液４０４mLを４５分間に渡り添加した。この時、添加終了時の反応容器内のバルク乳剤溶液のｐＡｇが８．６５になるようにＫＢｒ水溶液で調整した。乳剤Ｄとほぼ同様に水洗し、化学増感した。第１、第２の増感色素の使用量はそれぞれ４．７×１０−４モルである。第１、第２の増感色素化合物、添加時間間隔は実施例の表に示した。
【０２５５】
（乳剤Ｇの製法）  乳剤Ｆの調製において核形成時のＡｇＮＯ3添加量を２．３倍に変更した。そして、最終のＡｇＮＯ3を５７ｇを含む水溶液４０４mLの添加終了時の反応容器内のバルク乳剤溶液のｐＡｇが６．８５になるようにＫＢｒ水溶液で調整するように変更した。それ以外は乳剤Ｆとほぼ同様にして調製した。第１、第２の増感色素の使用量はそれぞれ６．２×１０-4モルである。第１、第２の増感色素化合物、添加時間間隔は実施例の表に示した。
【０２５６】
（乳剤Ｈの製法）  実施例１の乳剤Ｃ−１の調製において、化学増感を行う前に、本発明の化合物（添加の有無は実施例の表に示した）を必要に応じて添加し、また化学増感の最初に添加される増感色素をＥｘＳ−４、ＥｘＳ−５およびＥｘＳ−６の組み合わせに変更した。それ以外は乳剤Ｃ−３とほぼ同様にして調製した。なお、各増感色素の使用量は、ハロゲン化銀１モル当たり、ＥｘＳ−４が５．５０×１０-4モル、ＥｘＳ−５が１．３０×１０-4モル、ＥｘＳ−６が４．６５×１０-5モルである。
【０２５７】
【化１７】
0003945938.tif 000028
【０２５８】
（乳剤Ｉの製法）  実施例１のゼラチン−４を０．７５ｇ、ＫＢｒ，０．９ｇを含む水溶液１２００mLを３９℃に保ち、ｐＨを１．８に調整し激しく撹拌した。ＡｇＮＯ3を１．８５ｇを含む水溶液と１．５ｍｏｌ％のＫＩを含むＫＢｒ水溶液をダブルジェット法で１６秒間に渡り添加した。この時、ＫＢｒの過剰濃度を一定に保った。５４℃に昇温し熟成した。熟成終了後、実施例１のゼラチン−２を２０ｇ添加した。ｐＨを５．９に調整した後、ＫＢｒ、２．９ｇを添加した。ＡｇＮＯ3、２７．４ｇを含む水溶液２８８mLとＫＢｒ水溶液をダブルジェット法で５３分間に渡り添加した。この時、粒子サイズ０．０３μのＡｇＩ微粒子乳剤をヨウ化銀含有率が４．１ｍｏｌ％になるように同時に添加し、かつ反応容器内のバルク乳剤溶液のｐＡｇを９．４０に保った。ＫＢｒ、２．５ｇを添加した後、ＡｇＮＯ3、８７．７ｇを含む水溶液とＫＢｒ水溶液をダブルジェット法で最終流量が初期流量の１．２倍になるように流量加速して６３分間に渡り添加した。この時、上述のＡｇＩ微粒子乳剤をヨウ化銀含有率が１０．５ｍｏｌ％になるように同時に流量加速して添加し、かつ反応容器内のバルク乳剤溶液のｐＡｇを９．５０に保った。ＡｇＮＯ3、４１．８ｇを含む水溶液１３２mLとＫＢｒ水溶液をダブルジェット法で２５分間に渡り添加した。添加終了時の反応容器内のバルク乳剤溶液のｐＡｇが８．１５になるようにＫＢｒ水溶液の添加を調整した。ｐＨを７．３に調整し、二酸化チオ尿素、１ｍｇを添加した。ＫＢｒを添加して反応容器内のバルク乳剤溶液のｐＡｇを９．５０に調整した後、上述のＡｇＩ微粒子乳剤をＫＩ重量換算で５．７３ｇ添加した。添加終了後、直ちにＡｇＮＯ3、６６．４ｇを含む水溶液６０９mLを１０分間に渡り添加した。添加初期の６分間はＫＢｒ水溶液で反応容器内のバルク乳剤溶液のｐＡｇを９．５０に保った。水洗した後、実施例１のゼラチン−１を添加し４０℃でｐＨ６．５、ｐＡｇ、８．２に調整した。乳剤Ｈと同様に化学増感した。なお、増感色素の使用量は、ハロゲン化銀１モル当たり、ＥｘＳ−４が１．０８×１０-3モル、ＥｘＳ−５が２．５６×１０-4モル、ＥｘＳ−６が９．１６×１０-5モルである。
【０２５９】
（乳剤Ｊの製法）  実施例１のゼラチン−４を０．７０ｇ、ＫＢｒ、０．９ｇ、ＫＩ、０．１７５ｇ、乳剤Ｄの調製で使用した変成シリコンオイル０．２ｇを含む水溶液１２００mLを３３℃に保ち、ｐＨを１．８に調製し激しく撹拌した。ＡｇＮＯ3を１．８ｇを含む水溶液と３．２ｍｏｌ％のＫＩを含むＫＢｒ水溶液をダブルジェット法で９秒間に渡り添加した。この時、ＫＢｒの過剰濃度を一定に保った。６２℃に昇温し熟成した。熟成終了後、実施例１のゼラチン−３を２７．８ｇ添加した。ｐＨを６．３に調製した後、ＫＢｒ、２．９ｇを添加した。ＡｇＮＯ3、２７．５８ｇを含む水溶液２７０mLとＫＢｒ水溶液をダブルジェット法で３７分間に渡り添加した。この時、実施例１のゼラチン−４の水溶液とＡｇＮＯ3水溶液とＫＩ水溶液を特開平１０−４３５７０号に記載の磁気カップリング誘導型撹拌機を有する別のチャンバー内で添加前直前混合して調製した粒子サイズ０．００８μのＡｇＩ微粒子乳剤をヨウ化銀含有率が４．１ｍｏｌ％になるように同時に添加し、かつ反応容器内のバルク乳剤溶液のｐＡｇを９．１５に保った。ＫＢｒ、２．６ｇを添加した後、ＡｇＮＯ3を８７．７ｇを含む水溶液とＫＢｒ水溶液をダブルジェット法で最終流量が初期流量の３．１倍になるように流量加速して４９分間に渡り添加した。この時、上述の添加前直前混合して調製したＡｇＩ微粒子乳剤をヨウ化銀含有率が７．９ｍｏｌ％になるように同時に流量加速し、かつ反応容器内のバルク乳剤溶液のｐＡｇを９．３０に保った。二酸化チオ尿素、１ｍｇを添加した後、ＡｇＮＯ3、４１．８ｇを含む水溶液１３２mLとＫＢｒ水溶液をダブルジェット法で２０分間に渡り添加した。添加終了時の反応容器内のバルク乳剤溶液のｐＡｇが７．９０になるようにＫＢｒ水溶液の添加を調整した。７８℃に昇温し、ｐＨを９．１に調整した後、ＫＢｒを添加して反応容器内のバルク乳剤溶液のｐＡｇを８．７０にした。乳剤Ｄの調製で使用したＡｇＩ微粒子乳剤をＫＩ重量換算で５．７３ｇ添加した。添加終了後、直ちにＡｇＮＯ3、６６．４ｇを含む水溶液３２１mLを４分間に渡り添加した。添加初期の２分間はＫＢｒ水溶液で反応容器内のバルク乳剤溶液のｐＡｇを８．７０に保った。乳剤Ｈとほぼ同様に水洗し、化学増感した。なお、増感色素の使用量は、ハロゲン化銀１モル当たり、ＥｘＳ−４が１．２５×１０-3モル、ＥｘＳ−５が２．８５×１０-4モル、ＥｘＳ−６が３．２９×１０-5モルである。
【０２６０】
（乳剤Ｋの製法）  実施例１のゼラチン−１を１７．８ｇ、ＫＢｒ、６．２ｇ、ＫＩ、０．４６ｇを含む水溶液を４５℃に保ち激しく撹拌した。ＡｇＮＯ3、１１．８５ｇを含む水溶液とＫＢｒを３．８ｇ含む水溶液をダブルジェット法で４５秒間に渡り添加した。６３℃に昇温後、実施例１のゼラチン−１を２４．１ｇ添加し、熟成した。熟成終了後、ＡｇＮＯ3、１３３．４ｇを含む水溶液とＫＢｒ水溶液をダブルジェット法で最終流量が初期流量の２．６倍になるように２０分間に渡って添加した。この時、反応容器内のバルク乳剤溶液のｐＡｇを７．６０に保った。また添加開始１０分後にＫ2ＩｒＣｌ6を０．１ｍｇ添加した。ＮａＣｌを７ｇ添加した後、ＡｇＮＯ3を４５．６ｇ含む水溶液とＫＢｒ水溶液をダブルジェット法で１２分間に渡って添加した。この時、反応容器内のバルク乳剤溶液のｐＡｇを６．９０に保った。また添加開始から６分間に渡って黄血塩を２９ｍｇ含む水溶液１００mLを添加した。ＫＢｒを１４．４ｇ添加した後、乳剤Ｄの調製で使用したＡｇＩ微粒子乳剤をＫＩ重量換算で６．３ｇ添加した。添加終了後、直ちにＡｇＮＯ3を４２．７ｇを含む水溶液とＫＢｒ水溶液をダブルジェット法で１１分間に渡り添加した。この時、反応容器内のバルク乳剤溶液のｐＡｇを６．９０に保った。乳剤Ｈとほぼ同様に水洗し、化学増感した。なお、増感色素の使用量は、ハロゲン化銀１モル当たり、ＥｘＳ−４が５．７９×１０-4モル、ＥｘＳ−５が１．３２×１０-4モル、ＥｘＳ−６が１．５２×１０-5モルである。
【０２６１】
（乳剤Ｌの製法）  乳剤Ｋの調製において核形成時の温度を３５℃に変更した以外はほぼ同様にして調製した。なお、増感色素の使用量は、ハロゲン化銀１モル当たり、ＥｘＳ−４が９．６６×１０-4モル、ＥｘＳ−５が２．２０×１０-4モル、ＥｘＳ−６が２．５４×１０-5モルである。
【０２６２】
（乳剤Ｍの製法）  実施例１のゼラチン−４を０．７５ｇ、ＫＢｒ、０．９ｇを含む水溶液１２００mLを３９℃に保ち、ｐＨを１．８に調整し激しく撹拌した。ＡｇＮＯ3、０．３４ｇを含む水溶液と１．５ｍｏｌ％のＫＩを含むＫＢｒ水溶液をダブルジェット法で１６秒間に渡り添加した。この時、ＫＢｒの過剰濃度を一定に保った。５４℃に昇温し熟成した。熟成終了後、実施例１のゼラチン−２を２０ｇを添加した。ｐＨを５．９に調整した後、ＫＢｒ、２．９ｇを添加した。二酸化チオ尿素、３ｍｇを添加した後、ＡｇＮＯ3、２８．８ｇを含む水溶液２８８mLとＫＢｒ水溶液をダブルジェット法で５８分間に渡り添加した。この時、粒子サイズ０．０３μのＡｇＩ微粒子乳剤をヨウ化銀含有率が４．１ｍｏｌ％になるように同時に添加し、かつ反応容器内のバルク乳剤溶液のｐＡｇを９．４０に保った。ＫＢｒ、２．５ｇを添加した後、ＡｇＮＯ3、８７．７ｇを含む水溶液とＫＢｒ水溶液をダブルジェット法で最終流量が初期流量の１．２倍になるように流量加速して６９分間に渡り添加した。この時、上述のＡｇＩ微粒子乳剤をヨウ化銀含有率が１０．５ｍｏｌ％になるように同時に流量加速して添加し、かつ反応容器内のバルク乳剤溶液のｐＡｇを９．５０に保った。ＡｇＮＯ3、４１．８ｇを含む水溶液１３２mLとＫＢｒ水溶液をダブルジェット法で２７分間に渡り添加した。添加終了時の反応容器内のバルク乳剤溶液のｐＡｇを８．１５になるようにＫＢｒ水溶液の添加を調整した。ベンゼンチオスルホン酸ナトリウム２ｍｇを添加した後、ＫＢｒを添加して反応容器内のバルク乳剤溶液のｐＡｇを９．５０に調整した後、上述のＡｇＩ微粒子乳剤をＫＩ重量換算で５．７３ｇ添加した。添加終了後、直ちにＡｇＮＯ3、６６．４ｇを含む水溶液６０９mLを１１分間に渡り添加した。添加初期の６分間はＫＢｒ水溶液で反応容器内のバルク乳剤溶液のｐＡｇを９．５０に保った。水洗した後、ゼラチンを添加し４０℃でｐＨ６．５、ｐＡｇ、８．２に調整し、５６℃に昇温した。増感色素ＥｘＳ−４およびＥｘＳ−７を添加し、その後、チオシアン酸カリウム、塩化金酸、チオ硫酸ナトリウム、Ｎ，Ｎ−ジメチルセレノウレアを添加し熟成し最適に化学増感した。化学増感終了時に化合物３および化合物４を添加した。なお、増感色素の使用量は、ハロゲン化銀１モル当たり、ＥｘＳ−４が３．６９×１０-4モル、ＥｘＳ−７が８．１９×１０-4モルである。
【０２６３】
【化１８】
0003945938.tif 000029
【０２６４】
（乳剤Ｎの製法）  実施例１のゼラチン−２を０．３８ｇ、ＫＢｒを０．９ｇ含む水溶液１２００mLを６０℃に保ち、ｐＨを２に調整し激しく撹拌した。ＡｇＮＯ3を１．０３ｇを含む水溶液とＫＢｒを０．８８ｇ、ＫＩを０．０９ｇを含む水溶液をダブルジェット法で３０秒間に渡り添加した。熟成終了後、実施例１のゼラチン−３を１２．８ｇを添加した。ｐＨを５．９に調整した後、ＫＢｒ、２．９９ｇ、ＮａＣｌ、６．２ｇを添加した。ＡｇＮＯ3を２７．３ｇ含む水溶液６０．７mLとＫＢｒ水溶液をダブルジェット法で３９分間に渡り添加した。この時、反応容器内のバルク乳剤溶液のｐＡｇを９．０５に保った。ＡｇＮＯ3、６５．６ｇを含む水溶液とＫＢｒ水溶液をダブルジェット法で最終流量が初期流量の２．１倍になるように流量加速して４６分間に渡り添加した。この時、乳剤Ｄの調製で使用したＡｇＩ微粒子乳剤をヨウ化銀含有量が６．５ｍｏｌ％になるように同時に流量加速して添加し、かつ反応容器内のバルク乳剤溶液のｐＡｇを９．０５に保った。二酸化チオ尿素、１．５ｍｇを添加した後、ＡｇＮＯ3、４１．８ｇを含む水溶液１３２mLとＫＢｒ水溶液をダブルジェット法で１６分間に渡り添加した。添加終了時の反応容器内のバルク乳剤溶液のｐＡｇが７．７０になるようにＫＢｒ水溶液の添加を調整した。ベンゼンチオスルホン酸ナトリウム２ｍｇを添加した後、ＫＢｒを添加して反応容器内のバルク乳剤溶液のｐＡｇを９．８０に調整した。上述のＡｇＩ微粒子乳剤をＫＩ重量換算で６．２ｇ添加した。添加終了後、直ちにＡｇＮＯ3、８８．５ｇを含む水溶液３００mLを１０分間に渡り添加した。添加終了時の反応容器内のバルク乳剤溶液のｐＡｇが７．４０になるようにＫＢｒ水溶液の添加で調整した。水洗した後、実施例１のゼラチン−１を添加し４０℃でｐＨ６．５、ｐＡｇ、８．２に調整し、５８℃に昇温した。増感色素ＥｘＳ−８、ＥｘＳ−９およびＥｘＳ−１０を添加した後、Ｋ2ＩｒＣｌ6、チオシアン酸カリウム、塩化金酸、チオ硫酸ナトリウム、Ｎ，Ｎ−ジメチルセレノウレアを添加し最適に化学増感した。化学増感終了時に化合物３および化合物４を添加した。
【０２６５】
【化１９】
0003945938.tif 000030
【０２６６】
（乳剤Ｏの製法）  乳剤Ｎの調製において、核形成時に添加するＡｇＮＯ3の量を１．９６ｇに、ＫＢｒの量を１．６７ｇに、ＫＩの量を０．１７２ｇにそれぞれ変更し、また、化学増感時の温度を５８℃から６１℃に変更した。それ以外は、乳剤Ｎとほぼ同様にして調製した。
【０２６７】
（乳剤Ｐの製法）  実施例１のゼラチン−４を４．９ｇ、ＫＢｒ、５．３ｇを含む水溶液１２００mLを４０℃に保ち激しく撹拌した。ＡｇＮＯ3、８．７５ｇを含む水溶液２７mLとＫＢｒ、６．４５ｇを含む水溶液３６mLを１分間に渡りダブルジェット法で添加した。７５℃に昇温した後、ＡｇＮＯ3、６．９ｇを含む水溶液２１mLを２分間に渡り添加した。ＮＨ4ＮＯ3、２６ｇ、１Ｎ、ＮａＯＨ、５６mLを順次、添加した後、熟成した。熟成終了後ｐＨを４．８に調製した。ＡｇＮＯ3、１４１ｇを含む水溶液４３８mLとＫＢｒを１０２．６ｇ含む水溶液４５８mLをダブルジェット法で最終流量が初期流量の４倍になるように添加した。５５℃に降温した後、ＡｇＮＯ3を７．１ｇを含む水溶液２４０mLとＫＩを６．４６ｇ含む水溶液をダブルジェット法で５分間に渡り添加した。ＫＢｒを７．１ｇ添加した後、ベンゼンチオスルホン酸ナトリウム、４ｍｇとＫ2ＩｒＣｌ6、０．０５ｍｇ添加した。ＡｇＮＯ3、５７．２ｇを含む水溶液１７７mLとＫＢｒ、４０．２ｇを含む水溶液、２２３mLを８分間に渡ってダブルジェット法で添加した。乳剤Ｎとほぼ同様に水洗し、化学増感した。
【０２６８】
（乳剤ＱおよびＲの製法）  乳剤Ｋまたは乳剤Ｌとほぼ同様にして調製した。但し化学増感は乳剤Ｏとほぼ同様の方法で行った。
【０２６９】
前記のハロゲン化銀乳剤の特性値を表７にまとめて示した。表面ヨード含有率はＸＰＳにより下記の如く調べることができる。試料を１×１０ｔｏｒｒ移管の真空中で−１１５℃まで冷却し、プローブＸ線としてＭｇＫαをＸ線源電圧８ｋＶ、Ｘ線電流２０ｍＡで照射し、Ａｇ３ｄ５／２、Ｂｒ３ｄ、Ｉ３ｄ５／２電子について測定し、測定されたピークの積分強度を感度因子で補正し、これらの強度比から表面のヨード含有率を求めた。なお、前記の乳剤Ｄ〜Ｒのハロゲン化銀粒子には特開平３−２３７４５０号に記載されているような転位線が高圧電子顕微鏡を用いて観察されている。
【０２７０】
【表７】
0003945938.tif 000031
【０２７１】
【表８】
0003945938.tif 000032
【０２７２】
１）支持体  本実施例で用いた支持体は、下記の方法により作成した。
【０２７３】
ポリエチレン−２，６−ナフタレートポリマー１００重量部と紫外線吸収剤としてＴｉｎｕｖｉｎ  Ｐ．３２６（チバ・ガイギーＣｉｂａ−Ｇｅｉｇｙ社製）２重量部とを乾燥した後、３００℃にて溶融後、Ｔ型ダイから押し出し、１４０℃で３．３倍の縦延伸を行い、続いて１３０℃で３．３倍の横延伸を行い、さらに２５０℃で６秒間熱固定して厚さ９０μｍのＰＥＮ（ポリエチレンナフタレート）フィルムを得た。なおこのＰＥＮフィルムにはブルー染料、マゼンタ染料及びイエロー染料（公開技法：公技番号９４−６０２３号記載のＩ−１、Ｉ−４、Ｉ−６、Ｉ−２４、Ｉ−２６、Ｉ−２７、II−５）を適当量添加した。さらに、直径２０ｃｍのステンレス巻き芯に巻き付けて、１１０℃、４８時間の熱履歴を与え、巻き癖のつきにくい支持体とした。
【０２７４】
２）下塗層の塗設  上記支持体は、その両面にコロナ放電処理、ＵＶ放電処理、さらにグロー放電処理をした後、それぞれの面にゼラチン０．１ｇ／ｍ2、ソウジウムα−スルホ ジ−２−エチルヘキシルサクシネート０．０１ｇ／ｍ2、サリチル酸０．０４ｇ／ｍ2、ｐ−クロロフェノール０．２ｇ／ｍ2、（ＣＨ2＝ＣＨＳＯ2ＣＨ2ＣＨ2ＮＨＣＯ）2ＣＨ２０．０１２ｇ／ｍ2、ポリアミド−エピクロルヒドリン重縮合物０．０２ｇ／ｍ2の下塗液を塗布して（１０ｃｃ／ｍ2、バーコーター使用）、下塗層を延伸時高温面側に設けた。乾燥は１１５℃、６分実施した（乾燥ゾーンのローラーや搬送装置はすべて１１５℃となっている）。
【０２７５】
３）バック層の塗設  下塗後の上記支持体の片方の面にバック層として下記組成の帯電防止層、磁気記録層さらに滑り層を塗設した。
【０２７６】
３−１）帯電防止層の塗設  平均粒径０．００５μｍの酸化スズ−酸化アンチモン複合物の比抵抗は５Ω・ｃｍの微粒子粉末の分散物（２次凝集粒子径約０．０８μｍ）を０．２ｇ／ｍ2、ゼラチン０．０５ｇ／ｍ2、（ＣＨ2＝ＣＨＳＯ2ＣＨ2ＣＨ2ＮＨＣＯ）2ＣＨ2 ０．０２ｇ／ｍ2、ポリ（重合度１０）オキシエチレン−ｐ−ノニルフェノール ０．００５ｇ／ｍ2及びレゾルシンと塗布した。
【０２７７】
３−２）磁気記録層の塗設  ３−ポリ（重合度１５）オキシエチレン−プロピルオキシトリメトキシシラン（１５重量％）で被覆処理されたコバルト−γ−酸化鉄（比表面積４３ｍ2／ｇ、長軸０．１４μｍ、単軸０．０３μｍ、飽和磁化８９ｅｍｕ／ｇ、Ｆｅ+2／Ｆｅ+3＝６／９４、表面は酸化アルミ酸化珪素で酸化鉄の２重量％で処理されている）０．０６ｇ／ｍ2をジアセチルセルロース１．２ｇ／ｍ2（酸化鉄の分散はオープンニーダーとサンドミルで実施した）、硬化剤としてＣ2Ｈ5Ｃ（ＣＨ2ＯＣＯＮＨ−Ｃ6Ｈ3（ＣＨ3）ＮＣＯ）3０．３ｇ／ｍ2を、溶媒としてアセトン、メチルエチルケトン、シクロヘキサノンを用いてバーコーターで塗布し、膜厚１．２μｍの磁気記録層を得た。マット剤としてシリカ粒子（０．３μｍ）と３−ポリ（重合度１５）オキシエチレン−プロピルオキシトリメトキシシラン（１５重量％）で処理被覆された研磨剤の酸化アルミ（０．１５μｍ）をそれぞれ１０ｍｇ／ｍ2となるように添加した。乾燥は１１５℃、６分実施した（乾燥ゾーンの ローラーや搬送装置はすべて１１５℃）。Ｘ−ライト（ブルーフィルター）での磁気記録層のＤＢの色濃度増加分は約０．１、また磁気記録層の飽和磁化モーメントは４．２ｅｍｕ／ｇ、保磁力７．３×１０4Ａ／ｍ、角形比は６５％であった。
【０２７８】
３−３）滑り層の調整  ジアセチルセルロース（２５ｍｇ／ｍ2）、Ｃ6Ｈ13ＣＨ（ＯＨ）Ｃ10Ｈ20ＣＯＯＣ40Ｈ81（化合物ａ，６ｍｇ／ｍ2）／Ｃ50Ｈ101Ｏ（ＣＨ2ＣＨ2Ｏ）16Ｈ（化合物ｂ，９ｍｇ／ｍ2）混合物を塗布した。なお、この混合物は、キシレン／プロピレンモノメチルエーテル（１／１）中で１０５℃で溶融し、常温のプロピレンモノメチルエーテル（１０倍量）に注加分散して作製した後、アセトン中で分散物（平均粒径０．０１μｍ）にしてから添加した。マット剤としてシリカ粒子（０．３μｍ）と研磨剤の３−ポリ（重合度１５）オキシエチレンプロピルオキシトリメトキシシラン（１５重量％）で被覆された酸化アルミ（０．１５μｍ）をそれぞれ１５ｍｇ／ｍ2となるように添加した。乾燥は１１５℃、６分行った（乾燥ゾーンのローラーや搬送装置はすべて１１５℃）。滑り層は、動摩擦係数０．０６（５ｍｍφのステンレス硬球、荷重１００ｇ、スピード６ｃｍ／分）、静摩擦係数０．０７（クリップ法）、また後述する乳剤面と滑り層の動摩擦係数も０．１２と優れた特性であった。
【０２７９】
４）感光層の塗設  次に、前記で得られたバック層の反対側に、下記の組成の各層を重層塗布し、カラーネガ感光材料である試料を作成した。
【０２８０】
（感光層の組成）
各層に使用する素材の主なものは下記のように分類されている；
ＥｘＣ：シアンカプラー            ＵＶ  ：紫外線吸収剤
ＥｘＭ：マゼンタカプラー          ＨＢＳ：高沸点有機溶剤
ＥｘＹ：イエローカプラー          Ｈ    ：ゼラチン硬化剤
（具体的な化合物は以下の記載で、記号の次に数値が付けられている。これらの化学式は後掲されている。）。
【０２８１】
各成分に対応する数字は、ｇ／ｍ2単位で表した塗布量を示し、ハロゲン化銀については銀換算の塗布量を示す。
【０２８２】
第１層（第１ハレーション防止層）
黒色コロイド銀                                銀    ０．１５５
沃臭化銀乳剤Ｔ                                銀    ０．０１
ゼラチン                                            ０．８７
ＥｘＣ−１                                          ０．００２
ＥｘＣ−３                                          ０．００２
Ｃｐｄ−２                                          ０．００１
ＨＢＳ−１                                          ０．００４
ＨＢＳ−２                                          ０．００２。
【０２８３】
第２層（第２ハレーション防止層）
黒色コロイド銀                                銀    ０．０１１
ゼラチン                                            ０．４０７
ＥｘＭ−１                                          ０．０５０
ＥｘＦ−１                                          ２．０×１０-3
ＨＢＳ−１                                          ０．０７４
固体分散染料  ＥｘＦ−２                            ０．０１４
固体分散染料  ＥｘＦ−３                            ０．０２０。
【０２８４】
第３層（中間層）
沃臭化銀乳剤Ｓ                                銀    ０．０２０
ＥｘＣ−２                                          ０．０２２
ポリエチルアクリレートラテックス                    ０．０８５
ゼラチン                                            ０．２９４。
【０２８５】
第４層（低感度赤感乳剤層）
沃臭化銀乳剤Ｒ                                銀    ０．０６５
沃臭化銀乳剤Ｑ                                銀    ０．２５８
ＥｘＣ−１                                          ０．１０９
ＥｘＣ−３                                          ０．０４４
ＥｘＣ−４                                          ０．０７２
ＥｘＣ−５                                          ０．０１１
ＥｘＣ−６                                          ０．００３
Ｃｐｄ−２                                          ０．０２５
Ｃｐｄ−４                                          ０．０２５
ＨＢＳ−１                                          ０．１７
ゼラチン                                            ０．８０。
【０２８６】
第５層（中感度赤感乳剤層）
沃臭化銀乳剤Ｐ                                銀    ０．２１
沃臭化銀乳剤Ｏ                                銀    ０．６２
ＥｘＣ−１                                          ０．１４
ＥｘＣ−２                                          ０．０２６
ＥｘＣ−３                                          ０．０２０
ＥｘＣ−４                                          ０．１２
ＥｘＣ−５                                          ０．０１６
ＥｘＣ−６                                          ０．００７
Ｃｐｄ−２                                          ０．０３６
Ｃｐｄ−４                                          ０．０２８
ＨＢＳ−１                                          ０．１６
ゼラチン                                            １．１８。
【０２８７】
第６層（高感度赤感乳剤層）
沃臭化銀乳剤Ｎ                                銀    １．４７
ＥｘＣ−１                                          ０．１８
ＥｘＣ−３                                          ０．０７
ＥｘＣ−６                                          ０．０２９
ＥｘＣ−７                                          ０．０１０
ＥｘＹ−５                                          ０．００８
Ｃｐｄ−２                                          ０．０４６
Ｃｐｄ−４                                          ０．０７７
ＨＢＳ−１                                          ０．２５
ＨＢＳ−２                                          ０．１２
ゼラチン                                            ２．１２。
【０２８８】
第７層（中間層）
Ｃｐｄ−１                                          ０．０８９
固体分散染料ＥｘＦ−４                              ０．０３０
ＨＢＳ−１                                          ０．０５０
ポリエチルアクリレートラテックス                    ０．８３
ゼラチン                                            ０．８４。
【０２８９】
第８層（赤感層へ重層効果を与える層）
沃臭化銀乳剤Ｍ                                銀    ０．５６０
Ｃｐｄ−３                                          ０．０２０
Ｃｐｄ−４                                          ０．０３０
ＥｘＭ−２                                          ０．０９６
ＥｘＭ−３                                          ０．０２８
ＥｘＹ−１                                          ０．０３１
ＥｘＧ−１                                          ０．００６
ＨＢＳ−１                                          ０．０８５
ＨＢＳ−３                                          ０．００３
ゼラチン                                            ０．５８。
【０２９０】
第９層（低感度緑感乳剤層）
沃臭化銀乳剤Ｌ                                銀    ０．３９
沃臭化銀乳剤Ｋ                                銀    ０．２８
沃臭化銀乳剤Ｊ                                銀    ０．３５
ＥｘＭ−２                                          ０．３６
ＥｘＭ−３                                          ０．０４５
ＥｘＧ−１                                          ０．００５
Ｃｐｄ−３                                          ０．０１０
ＨＢＳ−１                                          ０．２８
ＨＢＳ−３                                          ０．０１
ＨＳＢ−４                                          ０．２７
ゼラチン                                            １．３９。
【０２９１】
第１０層（中感度緑感乳剤層）
沃臭化銀乳剤Ｉ                                銀    ０．４５
ＥｘＣ−６                                          ０．００９
ＥｘＭ−２                                          ０．０３１
ＥｘＭ−３                                          ０．０２９
ＥｘＹ−１                                          ０．００６
ＥｘＭ−４                                          ０．０２８
ＥｘＧ−１                                          ０．００５
Ｃｐｄ−３                                          ０．００６
ＨＢＳ−１                                          ０．０６４
ＨＢＳ−３                                          ２．１×１０-3
ゼラチン                                            ０．４４。
【０２９２】
第１１層（高感度緑感乳剤層）
沃臭化銀乳剤Ｈ                                銀    ０．９９
ＥｘＣ−６                                          ０．００４
ＥｘＭ−１                                          ０．０１６
ＥｘＭ−３                                          ０．０３６
ＥｘＭ−４                                          ０．０２０
ＥｘＭ−５                                          ０．００４
ＥｘＹ−５                                          ０．００３
ＥｘＭ−２                                          ０．０１３
ＥｘＧ−１                                          ０．００５
Ｃｐｄ−３                                          ０．００４
Ｃｐｄ−４                                          ０．００７
ＨＢＳ−１                                          ０．１８
ポリエチルアクリレートラテックス                    ０．０９９
ゼラチン                                            １．１１。
【０２９３】
第１２層（イエローフィルター層）
黄色コロイド銀                                銀    ０．０１０
Ｃｐｄ−１                                          ０．１６
油溶性染料ＥｘＦ−５                                ０．０１０
固体分散染料ＥｘＦ−６                              ０．０２０
ＨＢＳ−１                                          ０．０８２
ゼラチン                                            １．０５７。
【０２９４】
第１３層（低感度青感乳剤層）
沃臭化銀乳剤Ｇ                                銀    ０．１８
沃臭化銀乳剤Ｅ                                銀    ０．２０
沃臭化銀乳剤Ｆ                                銀    ０．０７
ＥｘＣ−１                                          ０．０４１
ＥｘＣ−８                                          ０．０１２
ＥｘＹ−１                                          ０．０３５
ＥｘＹ−２                                          ０．７１
ＥｘＹ−３                                          ０．１０
ＥｘＹ−４                                          ０．００５
Ｃｐｄ−２                                          ０．１０
Ｃｐｄ−３                                          ４．０×１０-3
ＨＢＳ−１                                          ０．２４
ゼラチン                                            １．４１。
【０２９５】
第１４層（高感度青感乳剤層）
沃臭化銀乳剤Ｄ                                銀    ０．７５
ＥｘＣ−１                                          ０．０１３
ＥｘＹ−２                                          ０．３１
ＥｘＹ−３                                          ０．０５
ＥｘＹ−６                                          ０．０６２
Ｃｐｄ−２                                          ０．０７５
Ｃｐｄ−３                                          １．０×１０-3
ＨＢＳ−１                                          ０．１０
ゼラチン                                            ０．９１。
【０２９６】
第１５層（第１保護層）
沃臭化銀乳剤Ｓ                                銀    ０．３０
ＵＶ−１                                            ０．２１
ＵＶ−２                                            ０．１３
ＵＶ−３                                            ０．２０
ＵＶ−４                                            ０．０２５
Ｆ−１８                                            ０．００９
ＨＢＳ−１                                          ０．１２
ＨＢＳ−４                                          ５．０×１０-2
ゼラチン                                            ２．３。
【０２９７】
第１６層（第２保護層）
Ｈ−１                                              ０．４０
Ｂ−１（直径１．７μｍ）                            ５．０×１０-2
Ｂ−２（直径１．７μｍ）                            ０．１５
Ｂ−３                                              ０．０５
Ｓ−１                                              ０．２０
ゼラチン                                            ０．７５。
【０２９８】
更に、各層に適宜、保存性、処理性、圧力耐性、防黴・防菌性、帯電防止性及び塗布性をよくするために、Ｗ−１ないしＷ−５、Ｂ−４ないしＢ−６、Ｆ−１ないしＦ−１８及び、鉄塩、鉛塩、金塩、白金塩、パラジウム塩、イリジウム塩、ルテニウム塩、ロジウム塩が含有されている。また、第８層の塗布液にハロゲン化銀１モル当たり８．５×１０-3グラム、第１１層に７．９×１０-3グラムのカルシウムを硝酸カルシウム水溶液で添加し、試料を作製した。
【０２９９】
有機固体分散染料の分散物の調製  下記、ＥｘＦ−３を次の方法で分散した。即ち、水２１．７mL及び５％水溶液のｐ−オクチルフェノキシエトキシエトキシエタンスルホン酸ソーダ３mL並びに５％水溶液のｐ−オクチルフェノキシポリオキシエチレンエーテル（重合度１０）０．５ｇとを７００mLのポットミルに入れ、染料ＥｘＦ−２を５．０ｇと酸化ジルコニウムビーズ（直径１ｍｍ）５００mLを添加して内容物を２時間分散した。この分散には中央工機製のＢＯ型振動ボールミルを用いた。分散後、内容物を取り出し、１２．５％ゼラチン水溶液８ｇに添加し、ビーズを濾過して除き、染料のゼラチン分散物を得た。染料微粒子の平均粒径は０．４４μｍであった。
【０３００】
同様にして、ＥｘＦ−４の固体分散物を得た。染料微粒子の平均粒径はそれぞれ、０．２４μｍ、０．４５μｍ、０．５２μｍであった。ＥｘＦ−２は欧州特許出願公開（ＥＰ）第５４９，４８９Ａ号明細書の実施例１に記載の微小析出（Ｍｉｃｒｏｐｒｅｃｉｐｉｔａｔｉｏｎ）分散方法により分散した。平均粒径は０．０６μｍであった。
【０３０１】
ＥｘＦ−６の固体分散物を以下の方法で分散した。
水を１８％含むＥｘＦ−６のウェットケーキ２８００ｇに４．０Ｋｇの水及びＷ−２の３％溶液を３７６ｇ加えて攪拌し、ＥｘＦ−６の濃度３２％のスラリーとした。次にアイメックス（株）製ウルトラビスコミル（ＵＶＭ−２）に平均粒径０．５ｍｍのジルコニアビーズを１７００mL充填し、スラリーを通して周速約１０ｍ／ｓｅｃ、吐出量０．５Ｌ／ｍｉｎで８時間粉砕した。
【０３０２】
上記各層の形成に用いた化合物は、以下に示すとおりである。
【０３０３】
【化２０】
0003945938.tif 000033
【０３０４】
【化２１】
0003945938.tif 000034
【０３０５】
【化２２】
0003945938.tif 000035
【０３０６】
【化２３】
0003945938.tif 000036
【０３０７】
【化２４】
0003945938.tif 000037
【０３０８】
【化２５】
0003945938.tif 000038
【０３０９】
【化２６】
0003945938.tif 000039
【０３１０】
【化２７】
0003945938.tif 000040
【０３１１】
【化２８】
0003945938.tif 000041
【０３１２】
【化２９】
0003945938.tif 000042
【０３１３】
【化３０】
0003945938.tif 000043
【０３１４】
【化３１】
0003945938.tif 000044
【０３１５】
【化３２】
0003945938.tif 000045
【０３１６】
【化３３】
0003945938.tif 000046
【０３１７】
（各試料の作成）  乳剤Ｄ、乳剤Ｅ、乳剤Ｆ、乳剤Ｇに用いた増感色素を実施例の表に記した。
【０３１８】
乳剤Ｄ、乳剤Ｅ、乳剤Ｆ、乳剤Ｇは、１粒子当たり１０本以上の転位線を有する乳剤であった。
【０３１９】
これらの試料を４０℃、相対湿度７０％の条件下で１４時間硬膜処理を施した。その後、４４０ｎｍの干渉フィルターと連続ウェッジを通して1／100秒間露光した。現像は富士写真フイルム社製自動現像機ＦＰ−３６０Ｂを用いて以下により行った。尚、漂白浴のオーバーフロー液を後浴へ流さず、全て廃液タンクへ排出する様に改造を行った。このＦＰ−３６０Ｂは発明協会公開技法９４−４９９２号に記載の蒸発補正手段を搭載している。
【０３２０】
処理工程及び処理液組成を以下に示す。
【０３２１】
（処理工程）
0003945938.tif 000047
【０３２２】
安定液及び定着液は（２）から（１）への向流方式であり、水洗水のオーバーフロー液は全て定着浴（２）へ導入した。尚、現像液の漂白工程への持ち込み量、漂白液の定着工程への持ち込み量、及び定着液の水洗工程への持ち込み量は感光材料３５ｍｍ幅１．１ｍ当たりそれぞれ２．５mL、２．０mL、２．０mLであった。また、クロスオーバーの時間はいずれも６秒であり、この時間は前工程の処理時間に包含される。
【０３２３】
上記処理機の開口面積は発色現像液で１００ｃｍ2、漂白液で１２０ｃｍ2、その他の処理液は約１００ｃｍ2であった。
【０３２４】
以下に処理液の組成を示す。
【０３２５】
0003945938.tif 000048
【０３２６】
0003945938.tif 000049
【０３２７】
（定着（１）タンク液）
上記漂白タンク液と下記定着タンク液の５対９５（容量比）混合液
（ｐＨ６．８）。
【０３２８】
0003945938.tif 000050
【０３２９】
（水洗水）  水道水をＨ型強酸性カチオン交換樹脂（ロームアンドハース社製アンバーライトＩＲ−１２０Ｂ）と、ＯＨ型強塩基性アニオン交換樹脂（同アンバーライトＩＲ−４００）を充填した混床式カラムに通水してカルシウム及びマグネシウムイオン濃度を３ｍｇ／Ｌ以下に処理し、続いて二塩化イソシアヌール酸ナトリウム２０ｍｇ／Ｌと硫酸ナトリウム１５０ｍｇ／Ｌを添加した。この液のｐＨは６．５〜７．５の範囲にあった。
【０３３０】
0003945938.tif 000051
【０３３１】
処理済の試料を青色フィルターで濃度測定することにより写真性能の評価を行った。得られた結果を下記表８に示す。感度はかぶり濃度プラス０．２の濃度に到達するのに必要な露光量の逆数の相対値で表示した。
【０３３２】
【表９】
0003945938.tif 000052
【０３３３】
表８から明らかなように、試料１５０１〜１５１０から判るように本発明の増感色素の組合せでは添加時間間隔に係わらず４４０ｎｍ干渉フィルターでの感度は一定で、ＳＣ−３９での青感性の感度が高感度である。試料１５１１〜１５１４から判るように、長波の増感色素として比較化合物１を用いると添加時間間隔を長くしても４４０ｎｍ干渉フィルターでの感度は低く、添加時間間隔が短くなると更に感度が低いことが判る。
【０３３４】
青感性写真乳剤の増感色素の使用法として、蛍光灯の輝線波長である４３５ｎｍ付近に色素の吸収を有することが蛍光灯光源下の撮影の色再現に有用であることが知られているが、本発明の増感色素を組み合わせることにより４３５ｎｍ付近の感度をより高い感度で維持することができ、しかもＳＣ−３９で示される青感性感度が高感度な乳剤を得ることができた。
【０３３５】
（実施例５）
特開平９−５９１２号記載の実施例２の試料２０１の作製法において、第１４層、第１５層、第１６層の各青感性乳剤層の乳剤を変更した以外は同じ方法で全重層ハロゲン化銀カラー反転写真感光材料１６０１〜１６０８を作製した。第１４層、第１５層、第１６層の乳剤調製の化学増感工程において、各乳剤の増感色素の総モル数は変えずに、（第１の増感色素）：（第２の増感色素）＝７：３のモル比に置き換えた。色素種、色素の添加時間間隔を下記の表のように変えた。作製した試料を白色光源を用い１／１００秒で４４０ｎｍ干渉フィルターとウェッジで露光をした後、特開平９−５９１２号記載の実施例１と同じ処理、青色フィルターで濃度測定した。感度は最大濃度マイナス０．５の濃度に到達するのに必要な露光量の逆数の相対値で表示した。
【０３３６】
【表１０】
0003945938.tif 000053
【０３３７】
表９から明らかなように、試料１６０１〜１６０４から判るように本発明の増感色素の組合せでは添加時間間隔に係わらず４４０ｎｍ干渉フィルターでの感度は一定で、ＳＣ−３９での青感性の感度が高感度である。試料１６０５〜１６０６から判るように、長波の増感色素として比較化合物１を用いると添加時間間隔を長くしても４４０ｎｍ干渉フィルターでの感度は低く、添加時間間隔が短くなると更に感度が低いことが判る。
【０３３８】
青感性写真乳剤の増感色素の使用法として、蛍光灯の輝線波長である４３５ｎｍ付近に色素の吸収を有することが蛍光灯光源下の撮影の色再現に有用であることが知られているが、本発明の増感色素を組み合わせることにより４３５ｎｍ付近の感度をより高い感度で維持することができ、しかもＳＣ−３９で示される青感性感度が高感度な乳剤を得ることができた。